La présente invention concerne une substance therniochrome comprenant, comme constituants indispensables, un dérivé organique chroma tique donneur d'électrons, un composé comportant un groupe hydroxy phénolique et un composé choisi parmi les alcools, esters, cétones et éthers. On a jusqu'à présent utilisé comme substances thermochromes des complexes métalliques cristallins ayant des caractéristiques thermochromesparticulières. Cependant, dans ces cristaux de complexes métalliques, le domaine de température métachromatique est essentiellement de 50 à 300 C environ ou plus et, pour la plupart de ces substances thermochromes usuelles, le métachromatisme ne se produit qu'à des températures dépassant 200"C et aucune de ces substances ne présente un métachromatisme à température ambiante. Par conséquent, leurs applications sont limitées. En outre, pour ces complexes, on ne peut choisir librement la température de métachromatisme, celle-ci étant déterminée par les propriétés des complexes euxmemes. Plus particulièrement, le nombre de substances subissant un métachromatisme à des températures ne dépassant pas 100"C est limitée à 2 ou 3. Par exemple, dans le cas de Ag2HgI4, le métachromatisme du jaune à l'orange se produit à 500C et,dans le cas de Cu2HgI4, le métachromatisme du rouge au brun se produit à 700C environ. Naturellement, le type de couleur ne peut être choisi et il nty a pas de différence marquée entre les couleurs avant et après métachromatisme. En outre, comme ces cristaux de complexes métalliques ne transmettent pas la lumière, il est impossible de masquer ou d'exposer,comme on le désire,le fond en utilisant ces complexes métalliques cristallins. De plus, comme la plupart de ces sels complexes présentant des caractéristiques métachromatiques contiennent des métaux lourds (en particulier les sels complexes présentant un métachromatisme à une température de moins de 100 C), tels que le mercure comme mentionné ci-dessus, on doit prendre des précautions pour éviter des accidents, en particulier en ce qui concerne la pollution de l'environnement, lorsque l'on utilise ces sels complexes. De ce point de vue, il est impossible d'utiliser une quantité importante de ces sels complexes sans se heurter à des difficultés. Comme autre exemple de substances thermochromesusuelles, on peut mentionner les cristaux liquides pour lesquels le métachromatisme se produit à des températures comprises entre -100C et +200 C. Cependant, le nombre de cristaux liquides subissant un métachromatisme à une température ne dépassant pas 0 C est très limité, c'est-à-dire égal à 1 ou 2. Comme dans le cas des cristaux de complexes métalliques décrits précédemment, la température provoquant le métachromatisme et la couleur ne peuvent être choisies comme on le désire, mais sont déterminées par les propriétés des cristaux liquides eux-mêmes. En d'autres termes, une substance ayant une couleur désirée et une tempé-rature de métachromatisme désirée doit être choisie parmi les substances préparées jusqu'à présent ou doit être nouvellement préparée. Comme ces dérivés métachromatiques sont très sensibles du point de vue chimique, leurs caractéristiques se détériorent facilement par contact avec d'autres substances. En outre, un support sous-jacent noir est nécessaire dans le cas de cristaux liquides cholestériques et, par conséquent, on ne peut obtenir que des substances de nuance sombre. En outre, ces composés sont très motteux. En raison des divers défauts mentionnés ci-dessus, l'utilisation de ces composés comme substances thermochromes comporte diverses difficultés et limitations du point de vue commercial et industriel et leurs domaines d'application sont par conséquent très limités. On a envisagé de nombreuses utilisations du phénomène de changement de couleur provoqué par un changement de température, mais on n'a pas trouvé de substances appropriées à ce but et il est tout à fait nécessaire de trouver des substances thermochromespossédant d'excellentes caractéristiques thermochromes. L'invention a, par conséquent, d'abord pour objet des substances thermochromesd'un type nouveau ne présentant pas les défauts et limitations mentionnés ci-dessus pour les substances thermochromesconnues. D'autres objets et avantages de l'invention apparaîtront dans la description donnée ci-après. Les substances thermochromesselon l'invention comprennent (A) un ou plusieurs dérivés organiques chromatiques donneurs d'électrons, (B) un ou plusieurs composés comportant un groupe hydroxy phénolique, et (C) un ou plusieurs composés choisis parmi les alcools, esters, cétones et éthers. Pour les substances thermochromesselon l'invention, le métachromatisme se produit à des températures comprises entre -1000C et +200oC -environ, ce domaine comportant les températures ambiantes. En outre, les substances thermochromesselon l'invention présentent la caractéristique qu'un métachromatisme est possible à des températures inférieures à 0 C, en particulier à -300C ou moins, ce qui n'existe pas pour les substances thermochromesusuelles. Le fait que l'invention rende possible l'utilisation de substances thermochromes à basses températures est un grand avantage du point de vue industriel et représente une contribution importante à cette technique. Les substances thermochromes selon l'invention possèdent également la caractéristique importante de permettre un choix libre de la combinaison de la température provoquant le métachromatisme et des couleurs. Plus particulièrement, la couleur est choisie en fonction du type de dérivé organique chromatique donneur d'électrons, le métachromatisme est provoqué par le dérivé comportant un groupe hydroxy phénolique et la température provoquant le métachromatisme est déterminée par le type ou la quantité de composés choisis parmi les alcools, esters, cétones et éthers. En d'autres termes, en combinant de façon appropriée ces divers composés, il est possible de choisir une couleur que l'on désire parmi les nuances rouge, bleue, jaune, verte, orange, violette, noire et autres teintes mélangées délicates et de changer cette couleur en incolore, ou une transparence incolore en une telle couleur, à des températures variant entre -100 et +200 C environ. A la suite des recherches effectuées par la demanderesse sur le métachromatisme provoqué par la réaction entre un dérivé organique chromatique donneur d'électrons et un composé comportant un groupe hydroxy phénolique, on a pu constater que, lorsque l'on fait réagir avec ces deux composés un dérivé choisi parmi les alcools, esters, cétones et éthers, le métachromatisme prend différentes formes en fonction de la température. La demanderesse a en outre constaté que, comme ce métachromatisme est une modification réversible manifeste d'une couleur en une transparence incolore ou d'une couleur (I) en une couleur (II) et que le fond peut être,comme on le désire,caché ou révélé selon un processus réversible, si le système métachromatique décrit ci-dessus est combiné avec une autre matière, on peut obtenir une excellente matière thermochrome. L'invention est basée sur ces constatations. On illustre plus particulièrement dans ce qui suit le métachromatisme des substances thermochromes selon l'invention. Par exemple, dans la composition ci-après Composé organique chromatique donneur 1,0 partie en poids d'électrons Gallate de propyle 1,0 partie en poids Alcool 25,0 parties en poids sion change la nature de l'alcool, on modifie comme suit la température provoquant le métachromatisme Type d'alcool Nombre d'atomes Température provoquant de carbone le métachromatisme Alcool n-octylique 8 - 400C Alcool n-décylique 10 - 13"C Alcool n-laurylique 12 16"C Alcool n-myristylique 14 35"C Alcool n-cétylique 16 450C Alcool n-stéarylique 18 53"C Dans la composition ci-dessus, si on choisit comme dérivé organique chromatique donneur d'électrons la lactone de Crystal Violet (bleue) le lactame de Rhodamine B (rouge), le 3-diéthylamino-6-méthyl-7-chlorofluorane (vermillon) ou analogues, on peut obtenir5 comme on le désire, la couleur souhaitée. Comme on l'a fait remarquer ci-dessus, selon la technique antérieure, une substance thermochrome possédant la couleur et la température provoquant le métachromatisme désirées devait être choisie parmi les composés prépares jusqu'alors ou devait être nouvellement synthétisée. Au contraire, selon l'invention, on peut choisir très librement une substance thermochrome possédant les caractéristiques métachromatiques désirées. En outre, les substances thermochromes selon l'invention peuvent se distinguer nettement des substances usuelles par le fait que le métachromatisme est manifeste et réversible de la couleur à l'incolore ou de l'incolore à la couleur. Lorsque l'on incorpore un pigment ou colorant ordinaire dans la substance thermochrome selon l'invention, on peut changer réversiblement une couleur (I) en une couleur (II). En outre, les substances thermochromes selon l'invention présentent également la caractéristique que la lumière peut être transmise ou absorbée. Cette caractéristique apparatt dans le tableau I donné ci-après. Le rapport de mélange des trois constituants des substances thermochromes selon l'invention varie en fonction de la concen tration de couleur, de la température provoquant le métachromatisme, de la forme de métachromatisme et des natures des trois constituants, mais on obtient en général des résultats satisfaisants lorsqu'on utilise le composé (B) comportant un groupe hydroxy phénolique et le composé (C) choisi parmi les alcools, esters, cétones et éthers en quantité d'environ 0,1 à 100 parties en poids chacun par partie en poids du composé (A) organique chromatique donneur d'électrons. Chacun des constituants (A), (B) et (C) peut comprendre deux ou plusieurs dérivés en combinaison. Pour améliorer les caractéristiques des substances thermochromes selon l'invention, il est également possible d'ajouter des additifs aux trois constituants ci-dessus. Comme additifs, on peut mentionner, par exemple, les anti-oxydants, les agents permettant d'éviter le vieillissement, les absorbeurs d'ultraviolets, les adjuvants de dissolution, les diluants, les agents de sensibilisation et analogues. Ces additifs peuvent autre utilisés en quantité de 0,1 à 10 parties environ en poids par rapport à la substance thermochrome selon l'invention et peuvent être utilisés dans divers modes de mise en oeuvre comme décrit. Les additifs utilisés de préférence selon l'invention sont les benzotriazoles, les benzophénones et les salicylates de phényle comme absorbeurs d'ultraviolets et le tiodipropionate de dilauryle ainsi que le dithiopropionate de distéaryle comme anti-oxydants. Les dérivés organiques chromatiques donneurs d'électrons utilisés selon l'invention sont en général incolores. Ils sont connus dans la technique pour donner des couleurs par réaction avec des substances acides, par exemple des acides solides, tels que bentonite, kaolin et attapulgite, des acides carboxyliques, de l'acide sulfurique, du chlorure de zinc et analogues. Cependant, les dérivés chromogènes obtenus par réaction entre le dérivé organique chromatique donneur d'électrons et la substance fortement acide décrite ci-dessus ne changent pas de couleur en fonction de la température lorsqu'ils ont été en outre combinés avec des dérivés choisis parmi des alcools, esters, cétones et éthers. Par contre, la combinaison des dérivés organiques chromatiques donneurs d'électrons incolores avec des substances faiblement acides comportant un groupe hydroxy phénolique tel que, par exemple, les alkylphénols, les alkylphénylphénols, les gallates, les p-hydroxybenzoates et analogues donne, après combinaison avec un dérivé choisi parmi les alcools, esters, cétones et éthers, une substance dont la couleur varie en fonction de la température. Comme dérivés organiques chromatiques donneurs d'électrons utilisés selon l'invention, on peut mentionner, par exemple, les diarylphtalides, les polyarylcarbinols, les leuco-auramines, les acylauramines, les arylauramines, les lactames de Rhodamine B, les indolines, les spiropyrannes, les fluoranes èt analogues. A titre de dérivés préférés utilisés comme constituant (A), on peut citer les leuco-dérivés de fluorane, de triphénylméthanephtalide et de lactames. On peut obtenir le chromatisme désiré en utilisant les dérivés mentionnés ci-dessus et on peut obtenir un effet thermochrome plus favorable en utilisant les dérivés organiques chromatiques donneurs d'électrons possédant un cycle lactone-C0-0- ou un cycle lactame -CONHdans leur molécule. A titre d'exemples particuliers de constituant (A), on peut citer les composés suivants : lactone de Crystal Violet, lactone de Vert de Malachite, Michler's hydrol, Crystal Violet carbinol, Vert de Malachite-carbinol, N-(2 ,3-dichlorophényl) -leuco-auramine, N-benzoyl-auramine, N-acétyl-auramine, N-phényl-auramine, Rhodamine B lactame, 2-(phénylimino éthylidène)-3,3-diméthyl-indoline, N,3,3-triméthyl-indolinobenzo-spiropyranne, 8 '-méthoxy-N,3 ,3-triméthylindolino-spiropyranne, 3-diéthylamino-6méthyl-7-chloro-fluorane, 3-diéthylamino-7-méthoxy-fluorane, 3-diméthylamino-6-benzyloxy-fluorane, 1 ,2-benzo-6-diéthylamino-fluorane, 3 ,6-di-p- toluidino-4,5-diméthylfluorane-phénylhydrazide-y-lactame > 3-amino-5-phényl8-méthyl-fluorane, 2-méthyl-3-amino-6-méthyl-7-méthyl-fluorane, 2 , 3 -butyl ene- 6-di-n-butylaaino-fluorane, 3-diéthylamino-7-anilino-fluorane, 3-diéthylamino-7-(p-toluidino)-fluorane, 7-acétamino-3-diéthylamino-fluorane, 2-bromo-6-cyclohexylamino-fluorane, 2, 7-dichloro-3-méthyl-6-n-butylamino- fluorane et analogues. Comme- dérivés comportant un groupe hydroxy phénolique, on peut utiliser des monophénols et polyphénols. Ces phénols peuvent autre substitués par des groupes alkyle, aryle, acyle, alcoxycarbonyle, par des atomes d'halogène et analogues. A titre d'exemples particuliers de dérivés (B) utilisés selon l'invention, on peut citer les composés suivants : tertiobutylphénol, nonylphénol, dodécylphénol, phénols styroliniques, 2,2'-méthylène-bis (4-méthyl-6-tert-butyl-phénol), anaphtol, ss-naphtol, éther monométhylique d'hydroquinone, gaïacol, eugénol, p-chlorophénol, p-bromophénol, o-chlorophénol, o-bromophénol, o-phénylphénol, p-phénylphe-nol, p-(pcblorophényl)-phénol, o-(o-chlorophényl)-phénol, p-hydroxybenzoate de méthyle5 p-hydroxybenzoate d'éthyle, p-hydroxybenzoate de propyle, p-hydroxybenzoate d'octyle, p-hydroxybenzoate de dodécyle, 3-isopropyl-catéchol, p-tert-butyl-catéchol, 4,4' méthylè- nediphénol, 4,4'-thio-bis-(6-tert butyl-3-méthyl-phénol), bisphénol A, 1,2dihydroxynaphtalène, 2,3-dihydroxynaphtalène, chlorocatéchol, bromocatéchol, 2 ,4-dihydroxybenzophénone, phénolphtaléine, o-crésolphtaléine, protocatéchuate de méthyle, d'éthyle, de propyle, d'octyle ou de dodécyle, 2,4,6trihydroxyméthylbenzène, gallate de méthyle, gallate d'éthyle, gallate de propyle, galate de butyle, gallate d'hexyle, gallate d'octyle, gallate de dodécyle, gallate de cétyle, 2,3,5-trihydroxynaphtalène, acide tannique, prépolymère de phénol-formaldéhyde et analogues. Un groupe préféré des constituants(B)comprend les alkylmonophénols, les alkyldiphénols, les thio-bis-alkylphénols, les alkylphénylphénols5 les alkylcatéchols, les hydroxyalkylnaphtalènes, les dihydroxyalkylnaphtalènes (chaque fraction alkyle étant en C1-C12), les gallates, les p-hydroxybenzoates, les protocatéehuates et les prépolymères de phénolformaldéhyde. On peut obtenir le métachromatisme désiré en utilisant les composés cités plus haut. En pratique les composés utilisés de préférence comportant un groupe hydroxyphénolique ont un poids moléculaire de 200 à 800 environ. Comme alcool utilisé comme constituant (C) selon l'invention on peut mentionner les monoalcools et les polyalcools ainsi que leurs dérivés. A titre d'exemples particuliers, on peut citer les composés suivants alcools n-octylique, n-nonylique, n-décylique, n-laurique, n-myristique, n-cétylique, n-stéarique, n-éicosylique, n-docosylique, n-mélissylique, iso-cétylique, iso-stéarique, iso-docosylique et oléique, le cyclohexanol, le cyclopentanol, l'alcool benzylique, l'alcool cinnamylique, l'éthylèneglycol, le diéthylèneglycol, le triéthylèneglycol, les polyéthylèneglycols, le propylèneglycol, le butylèneglycol, lthexylèneglycol, le cyclohexane-1,4-diol, le triméthylolpropane, le 1,2,6-hexanetriol, le pentaérythritol, le sorbitol, le mannitol et analogues. Parmi les constituants (C) préférés, on peut citer les alcools aliphatiques, les esters d'alcools aliphatiques et les esters d'alcools aliphatiques hydroxylés. On peut obtenir le métachromatisme désiré en utilisant les composés mentionnés ci-dessus. En pratique, on préfère utiliser des alcools dont le poids moléculaire est compris entre 150 et 500. Comme esters utilisés comme constituants (C) selon l'invention on peut citer les dérivés suivants : acétate d'amyle, acétate d'octyle, propionate de butyle, propionate d'octyle, propionate de phényle, caproate d'éthyle, caproate d'amyle, caprylate d'éthnle, caprylate d'amyle, caprate d'éthyle, caprate d'amyle, caprate d'octyle, myristate de méthyle, myristate d'éthyle, myristate de butyle, stéarate de méthyle, stéarate d'éthyle, stéarate de butyle, stéarate de dodécyle, benzoate d'éthyle, benzoate de butyle, benzoate d'amyle, benzoate de phényle, acétoacétate d'éthyle, oléate de méthyle, oléate de butyle, acrylate de butyle, oxalate de diéthyle, oxalate de dibutyle, malonate de diéthyle, malonate de dibutyle, tartrate de dibutyle, sébaçate de diméthyle, sébaçate de dibutyle, phtalate de diméthyle, phtalate de dibutyle, phtalate de dioctyle, fumarate de dibutyle, maléate de diéthyle, maléate de dibutyle, citrate de triéthyle, trigycéride d'acide 12-hydroxystéarique, huile de ricin, dihydroxystéarate de méthyle, 12-hydroxystéarate de méthyle et analogues. On peut obtenir le métachromatisme désiré en utilisant les composés mentionnés ci-dessus. En pratique, on préfère cependant utiliser des esters dont le poids moléculaire est compris entre 150 et 1000 environ. Comme cétone utilisée comme constituant (C) selon l'invention, on peut citer par exemple les dérivés suivants diétnylcétone, éthylbutylcétone, méthyhexylcétone etcyclohexanone,ltoxyde de mésityle, la méthylcyclohexanone, l'acétophénone, la propiophénone, la benzophénone, la 2,4-pentanedione, acétonylacétone, l'alcool diacétonique et analogues. Les cétones utilisées de préférence sont celles ayant un poids moléculaire de 150 à 500 environ. Comme éther utilisé comme constituant (C) selon l'invention, on peut citer par exemple les dérivés suivants : éther butylique, éther hexylique, éther diisopropylbenzylique, éther diphénylique, dioxanne, éther dibutylique d'éthylèneglycol, éther diéthylique d'éthylèneglycol, éther diphénylique d'éthylèneglycol, éther monophénylique d'éthylèneglycol et analogues. Les éthers utilisés de préférence sont ceux ayant un poids moléculaire de 150 à 500 environ. Comme constituant (C) selon l'invention, on préfère plus particulièrement les alcools et esters. a raison en est que pour certaines utilisations, les alcools et esters présentent de façon inhérente une plus faible tendance à migrer. Par suite5 de façon générale, ces dérivés trouvent de larges domaines d'utilisation. En ce qui concerne les dérivés comportant un groupe hydroxyphénolique, on préfère plus particulièrement utiliser ceux comportant des substituants de petite taille. La raison en est que lorsqu'un dérivé comportant un groupe hydroxy phénolique contient des substituants de plus grande taille, l'activité thermochromie diminue progressivement. Par conséquent, on note petit à petit une légère baisse de l'effet thermochrome. On note une baisse analogue de cet effet thermochrome lorsque les dérivés phénoliques contiennent des atomes d'azote. Bien évidemment, les limites données ci-dessus ne sont pas exclusives en ce sens qu'elles n'éliminent pas de l'invention des séries de substances pour lesquelles l'effet n'est pas très important, mais elles servent d'indication à l'homme de l'art et lui permettent d'obtenir un effet thermochrome maximal. Selon une autre caractéristique de l'invention, les trois constituants (A), (B) et (C) mentionnés ci-dessus sont placés dans des microcapsules selon les techniques de micro-encapsulation connues5 ce qui permet d'élargir encore les domaines d'utilisation des substances thermochromes selon l'invention. Plus particulièrement, lorsqu'on combine deux ou trois substances thermochromes micro-encapsulées selon l'invention, possédant chacune une certaine température de métachromatisme et une certaine couleur on peut atteindre indépendamment les effets métachromatiques de chaque substance thermochrome, m8me lorsque les températures de métachromatisme sont très proches l'une de l'autre. Par exemple, lorsqu'une substance thermochrome (1) passant du jaune à une couleur achromatique à 10"C, une substance thermochrome (2) passant du bleu à l'incolore à 20"C et une substance thermochrome(3) passant du rouge à l'incolore à 30"C sont simplement mélangées, on obtient une substance thermochrome possédant un métachromatisme terne du noir à une couleur achromatique à une température de 10 à 200C environ. C'est-à-dire que comme il n'y a pas de couche séparant les substances thermochromes(l), (2) et (3) les unes des autres, ces substances s'influencent mutuellement ettm n'obtient qu'une couleur mélangée sans métachromatisme net. Au contraire, lorsque l'on place indépendamment dans des microcapsules,ayant une taille inférieure à SOji environ, de préférence inférieure à 30,u , les substances thermochromes (1), (2) et (3) et que l'on mélange à l'état micro-encapsulé, on obtient une substance thermochrome ayant une couleur noire à une température inférieure à 100C, une couleur violette entre 10 et 20 C, une couleur rouge entre 20 et 30 C et qui est incolore à une température dépassant 300C.Lorsque l'on refroidit progressivement cette substance thermochrome à partir d'une température dépassant 30 C, on observe un métachromatisme multiple du type incolore, #rouge#violet#noir. Selon ce principe, il est possible d'obtenir une substance thermochrome présentant un métachromatisme avec un grand nombre de couleurs. En outre, pour une telle substance thermochrome encapsulée, le métachromatisme se caractérise par une netteté élevée. Ceci est dt au fait que chaque substance thermochrome protégée par les parois des microcapsules présente une a c t ivi t é ther m o chro me indépendante sans subir d'influence des autres substances thermochromes.Ceci est une caractéristique intéressante obtenue grâce à l'invention. En outre, comme les substances thermochromes sont protégées par les parois des capsules, meme lorsqu'elles sont mises en contact les unes avec les autres ou avec d'autres substances actives, leurscaractéristiques thermochromes ne sont pas déteriorées et par suite leurs domaines d'utilisation peuvent être fortement élargis. Par exemple, lorsque l'on met en contact ces substances thermochromes micro-encapsulées avec des substances acides, des substances alcalines, des peroxydes ou d'autres substances chimiquement actives, on ne constate pas de détérioration de leurs caractéristiques thermochromes. Selon l'invention, on peut réaliser la micro-encapsulation par n importe quelle technique usuelle telle que par exemple par polyméri sation interfaciale, polymérisation in situ, revêtement par durcissement en milieu liquide, coacervation à partir d'une solution aqueuse, coacervation à partir d'une solution dans un solvant organique, dispersion à l'état fondu et refroidissement, revêtement par mise en suspension dans un gaz, séchage par atomisation et analogues. Ces techniques usuelles peuvent être choisies et utilisées en fonction de l'utilisation que l'on désire faire de la substance thermochrome résultante. Les substances thermochromes de base décrites ci-dessus et les substances thermochromes micro-encapsulées selon l'invention peuvent être transformées en matières présentant d'excellentes caractéristiques d'utilisation sans dégradation de leurs propriétés de départ, lorsqu'elles sont combinées avec d'autres substances. Par exemple, les substances thermochromes de base et les substances thermochromes micro-encapsulées selon l'invention peuvent autre mises sous forme de (a) polymères thermochromes, (b) encres d'impression thermochromes, (c) instruments d'écriture thermochromes, (d) peintures thermochromes, (e) feuilles thermochromes et analogues selon des techniques usuelles. Ces applications des substances thermochromes de base et des substances thermochromes micro-encapsulées selon l'invention sont illustrées maintenant plus en détail. (a) Polymères thermochromes On peut incorporer de façon homogène dans un polymère les substances thermochromes de base ou les substances thermochromes microencapsulées sans diminuer leurs excellentes caractéristiques de départ, ce qui permet d'obtenir une composition de polymère thermochrome. Les polymères utilisés selon l'invention pohr "contenir la substance thermochrome dans divers buts ne sont limités en aucune façon en ce qui concerne leur poids moléculaire, leur degré de polymérisation, leur indice de fusion et analogues. Les polymères doivent seulement pouvoir contenir les substances thermochromes sans détériorer leurs propriétés. De ce point de vue, les polymères utilisés de préférence dans ce but sont les polyoléfines qui sont pratiquement totalement inertes vis-à-vis des substances thermochromes selon l'invention. Parmi lespolyoléfines, on utilise de préférence les polyéthylènes, polypropylènes et copolymères polyéthylène-polypropylènes. Plus particulièrement lorsque l'on fond un polymère thermoplastique par chauffage et que l'on malaxe de façon homogène une substance thermochrome selon l'invention avec ce polymère fondu, on obtient un polymère thermoplastique thermochrome. Dans le cas d'un polymère thermodurcissable, lorsque l'on mélange de façon homogène une substance thermochrome selon l'invention avec les constituants formant le polymère et que l'on réalise la polymérisa tion par action d'un agent durcissant ou d'un catalyseur, ou à chaud, on obtient un polymère thermodurcissable thermochrome. En outre, on peut mettre ces polymères thermochromes sous diverses formes telles que blocs, pellicules, filaments, particules fines, élastombres caoutchouteux, liquides et analogues. Cet aspect sera décrit plus en détail ci-dessous. 1) Lorsque l'on incorpore uniformément une substance thermochrome de base ou une substance thermochrome micro-encapsulée selon l'invention dans des substances résineuses telles que polyéthylène, polypropylène, polystyrène, polyméthacrylate de méthyle, polyesters insaturés, résinesépoxy, résines allyliques et polyuréthannes, on peut obtenir des blocs semi-transparents ou transparents possédant des caractéristiques thermochromes. 2) Lorsque l'on mélange uniformément une substance thermochrome de base ou une substance thermochrome micro-encapsulée selon l'invention avec un polyéthylène, du chlorure de polyvinylidène, des ionomères et analogues, on peut obtenir à partir de ces mélanges des pellicules pos-sédant des caractéristiques thermochromes. 3) Lorsque l'on mélange uniformément une substance thermochrome de base ou une substance thermochrome microencapsulée selon l'invention avec du polypropylène, des polyamides et analogues, on peut obtenir à partir de ces mélanges des filaments possédant des caractéristiques thermochromes. 4) Lorsque l'on mélange uniformément une substance thermochrome do beseouune substance thermochrome micro-encapsulée selon l'invention avec un pclyéthylène, du polyvinylacétal et analogues, on peut obtenir à partir de ces mélanges de fines particules possédant des caractéristiques thermochr omeJ. 5) Lorsque l'on mélange uniformément une substance thermochrome d base ou une substance micro-encapsulée selon l'invention avec du caoutctluc butylique, du polyisoprène, des copolymères d'éthylène -propylène et analogues5 on peut obtenir à partir de ces mélanges des élastomères caoutchouteux ayant des caractéristiques thermochromes. 6) Lorsque l'on mélange uniformément une substance thermochrome de base ou une substance thermochrome micro-encapsulée selon l'invention avec un polybutène, polyisobutylène et analogues, on peut obtenir des liquides possédant des caractéristiques thermochromes. Les divers matériaux ainsi formés5 différant par leurs formes ou leurs états,peuvent être utilisés pour des moulages, pour la formation de pellicules, pour le filage, le revêtement, comme agents de liaison, par exemple comme adhésifs et analogues. Lorsque l'on incorpore les substances thermochromes selon l'invention dans un polymère tel que mentionné ci-dessus, la quantité de substance thermochrome nécessaire pour obtenir une activité thermochrome désirée peut varier dans un large domaine et dépend essentiellement de facteurs tels que nature du polymère et utilisation de la composition polymère résultante. En général, on peut obtenir un effet thermochrome désiré en utilisant la substance thermochrome en quantité de 0,1 à 40% en poids environ, et de préférence de 0,5 à 20% en poids environ par rapport à la composition polymère résultante. Dans ce cas, comme la quantité de matière formant les parois des microcapsules peut être considérée comme négligeable, on peut dire que ce pourcentage s'applique à la substance thermochrome en ellemême ou au système micro-encapsulé. Par conséquent, lorsque les pourcentages sont donnés dans la présente demande pour la matière thermochrome elle-meme ou pour la matière micro-encapsulée, ces pourcentages s'appli- quent que la matière soit micro-encapsulée ou non puisque la quantité de matière de micro-encapsulation est négligeable. Pour améliorer diverses caractéristiques de la composition polymère résultante, il est possible de lui ajouter des additifs tels que ceux utilisés habituellement dans la technique. A titre d'exemples, on peut ainsi citer les antioxydants, les absorbeurs d'ultraviolets, les charges inorganiques, les pigments, les plastifiants, les lubrifiants, les agents antistatiques, les agents antiblocage et analogues. Comme polymères utilisés pour la formation des compositions polymères thermochromes selon l'invention, on peut mentionner par exemple les polymères suivants : polyéthylène, polypropylène, polybutène, polyisobutylène, résines d'indène-coumarone, résines terpéniques, résines de copolymères d'éthylène-propylène, résines acryliques telles que polyméthacrylate de méthyle, polyacrylate d'éthyle, polyacrylate de butyle, polyméthacrylate de méthyle, polyméthacrylate d'éthyle et polyacrylonitrile, résines d'acétate de vinyle et leurs dérivés tels que polyvinylacétal, polyvinylbutyral, résines de copolymères d'acétate de vinyle-chlorure de vinyle et d'acétate de vinyle-éthylène, résineshalogénées telles que chlorure de polyvinyle, chlorure de polyvinylidène, polyéthylène chloré et polypropylène chloré , polymères du type diénique tels que caoutchouc synthétique de butadiène, caoutchouc synthétique de chloroprène et caoutchouc synthétique d'isoprène, résines polyesters telles que résines alkydes saturées, résines de glyptal, résines de téréphtalates, résines de polyesters insaturés, résines allyliques et résines de polycarbonates et autres substances résineuses telles que résines de polyamides, résines de silicones, résines d'éthers polyvinyliques , résines de furanne, résines de polysulfures, résines époxy, résines de polyuréthannes, résines de mélamine, résines de polyurées, résines de métaxylène. b) Encres d'impression thermochromes lorsque l'on dissout ou on disperse dans un véhicule pour encre d ?impresslon les substances de base thermochromssmentionnées cidessus ou les substances thermochromes micro-encapsulées selon l'invention, on peut obtenir une encre d'impression thermochrome. Lorsque lton applique cette encre d'impression sur une partie ou sur la totalité de la surface d'un support tel que papier, papier synthétique, pellicule plastique, tissu, plaque métallique ou analogues selon les techniques d'impression connues, on peut obtenir une matière imprimée thermochrome possédant d'excellentes caractéristiques et une grande utilité, sans détérioration des caractéristiques thermochromes de départ de la substance thermochrome utilisée. Ces matières ne peuvent être obtenues selon les techniques usuelles. La matière imprimée résultante, dont la couleur change en fonction de la température, peut être utilisée comme produit de consommation ordinaire ou comme matière industrielle, selon qu'elle a été ou non traitée ultérieurement. En utilisant les substances thermochromes de base ou les substances thermochromesmicro-encapsulées selon l'invention, on peut préparer diverses encres d'impression. Par exemple, on peut préparer des encres d'impression du type solidification par refroidissement, séchage par évapo ration, séchage par perméation, séchage par précipitation, séchage par gélification, polymérisation oxydative ou thermodurcissable selon l'inven tion. Chacune de ces encres d'impression comprend un véhicule choisi parmi les résines naturelles, les résines naturelles modifiées, les résines synthétiques, les cires, les solvants et analogues. Lorsque l'on prépare une telle encre d'impression en utilisant la substance thermochrome de base mentionnée ci-dessus ou la substance thermochrome micro-encapsulée, la quantité de substance thermochrome nécessaire pour l'obtention d'un effet thermochrome souhaité peut varier dans un large domaine et cette quantité est essentiellement déterminée par des facteurs tels que nature du véhicule pour encre d'impression et utilisation de l'encre d'impression résultante. En général, on obtient des résultats satisfaisant en utilisant la substance thermochrome en quantité de 1 à 50% en poids environ, et de préférence de 5 à 40% en poids environ par rapport à l'encre d impression résultante. On peut incorporer dans les compositions d'encres d'impression selon l'invention des additifs utilisés habituellement pour améliorer les caractéristiques des encres d'impression. Comme exemples de ces additifs, on peut par exemple citer les antioxydants, les absorbeurs d'ultraviolets, les pigments, les plastifiants, les agents antiblocage et analogues. On donne dans ce qui suit des exemples de véhicules pour encres d'impression pouvant être utilisés selon l'invention 1) Véhicule pour encre d'impression du type solidification par refroidis sement (type cire) cire de carnauba, cire de paraffine, cire microcristalline, etc. 2) Véhicule pour encre d'impression du type séchage par évaporation (type résine/solvant ) colophane, maléate de colophane, gomme laque, caséine, résines alkydes, dérivés de cellulose, résines de pétrole, polyéthylène à bas poids moléculaire, polystyrène, chlorure de polyvinyle, acétate de polyvinyle, alcool polyvinylique,solvantsde pétrole, solvants aromatiques, alcools, cétones, esters,eau; etc. 3) Véhicule pour encre d'impression du type séchage par perméation (type résine/solvant de pétrole) : colophane, dérivés de colophane, huile de machine, huile spindle, kérosène, etc. 4) Véhicule pour encre d'impression du type séchage par gélification (type émulsion): latex de copolymères vinyliques, latex de caoutchoucs synthétiques, etc. 5) Véhicule pour encre d'impression dltypesEhagep3r gélification (type résine/solvant) résines alkydes, caoutchoucs modifiés, solvants de pétrole, etc. 6) Véhicule pour encre d'impression du type polymérisation par oxydation (type huile siccative) huile de lin polymérisé; huile d'abrasin, huile de ricin déshydratée, huile d'oiticica, etc. 7) Véhicule pour encre d'impression du type polymérisation par oxydation (type alkyde modifié par une huile) résinesalkydes modifiées par de l'huile de soja, résinesaîkydesmodifiées par de l'huile de coprah, résines alkydes modifiées par de l'huile de lin, etc. 8) Véhicule ur encre d'impressin du tfp;- thermodurcissable (type résine thermodurcissable) : résines époxy, résinesaminoi résilses hydrccarbonées insaturées thermoréactives, etc On peut choisir un véhicule approprié parmi ceux donnés à titre d'exenple plus haut en fonction d type de substance thermochrome et de l'utilisation de la composition d'encre d'impression résultante. En utilisant la composition d'encre d'impression ainsi préparée on peut obtenir une matière imprimée désirée par impression en creux, en relief, litho- graphique 11 autre. c) Instruirents d'écriture thermochromes Lorsqu'on dissout ou disperse dans un solvant les substances thermochromes de base mentionnées ci-dessus ou les substances thermochromes micro-encapsulées selon l'invention, on peut obtenir, en utilisant le liquide résultant, des instruments d'écriture tels que marqueurs, stylos à bille, couleurs en tube et analogues. Ou encore lorsque l'on solidifie en utilisant un véhicule approprié les substances thermochromes de base ou les substances thermochromes micro-encapsulées selon l'invention, on peut obtenir un instrument d'écriture tel que crayon, stylo-mine et analogue. Lors de la préparation de ces instruments d'écriture, les caractéristiques thermochromes de la substance thermochrome de départ selon l'invention ne sont absolument pas détériorées. En utilisant les instruments d'écriture ainsi obtenus, il est possible d'écrire de façon usuelle sur du papier, du papier synthétique, des pellicules plastiques, des plaques métalLiques, du bois et analogues. Comme les figures d'écriture, lettres ou dessins changent de couleur en fonction de la température, ces instruments d'écriture peuvent être utilisés de façon appropriée dans des domaines pour lesquels l'agrément, l'intérêt ou l'effet magique dus à un tel changement de couleur sont de haute valeur. Naturellement, on peut utiliser ces instruments d'écriture comme instrument d'écriture indiquant la température. Dans le cas où on utilise les substances thermochromes de base ou les substances thermochromes micro-encapsulées pour la formation d'une encre utilisable pour un instrument d'écriture, la quantité de substance thermochrome utilisée peut varier dans un large domaine et est essentiellement déterminée par la nature du véhicule pour encre et l'utilisation de l'instrument d'écriture résultant. En général, on obtient un effet thermochrome satis faisant en utilisant la substance thermochrome en quantité de 1 à 50% en poids environ par rapport à l'encre obtenue servant un instrument d'écriture. Comme véhicule utilisé pour la formation d'un instrument d'écriture solide, on peut utiliser par exemple les n-paraffines, les isoparaffines, le dibenzylbenzène, le triphényle, le stéarylamide, les savons métalliques, la cire de carnauba, d'abeille ou la cire du type "haze", la cire de lignite, les polyéthylènes ayant un poids moléculaire inférieur à 5000, les polypropylènes ayant un poids moléculaire inférieur à 5000 et les polystyrènes ayant un poids inférieur à 5000. Dans le cas où on utilise comme constituant (C ) dans la substance thermochrome selon l'invention des dérivés tels qu'alcool docosylique, alcool éicosylique, alcool stéarique, alcool cétylique, polyéthylèneglycols ayant un poids moléculaire de 6000 à 20 000 et analogues, il n'est pas nécessaire d'utiliser le véhicule décrit ci-dessus. Comme solvants organiques utilisés pour dissoudre ou disperser les substances thermochromes selon l'invention et former une encre pour instrument d'écriture, on peut mentionner par exemple les alcools méthylique, éthylique, propylique, butylique, hexylique et octylique, l'acétate de méthyle, l'acétate d'éthyle, l'acétate de propyle, l'acétate de butyle, le phtalate de dibutyle, le phtalate de dioctyle, l'acétone, la méthyléthylcétone, la méthylisobutylcétone, le toluène, le xylène, le dibenzylbenzène, l'alcool benzylique, le triéthylèneglycol, l'hexylèneglycol, l'éther monoéthylique de ltéthylèneglycol, l'éther monophénylique de l'éthylèneglycol et analogues. Lorsque l'on utilise comme constituant (C) de la substance thermochrome selon l'invention des dérivés tels qu'alcool octylique, alcool isocétylique, alcool isostéarique, alcool benzylique, hexylèneglycol, phtalate de dibutyle, butyrate d'isoamyle, cyclohexanone, diisobutylcétone, éther de phényle et d'éthyle, éther diisoamylique-et analogue, il n'est pas nécessaire d'utiliser un solvant. Dans le cas d'un instrument d'écriture solide ou d'un instrument d'écriture du type marqueur, on peut utiliser un liant pour améliorer les caractéristiques graphiques. Comme liant, on peut citer par exemple l'éthylcellulose, la nitrocellulose, l'acétate de polyvinyle, le polyvinylbutyral, les copolymères d'acétate de vinyle-chlorure de vinyle, les polyacrylates, les résines cétoniques, les copolymères de styrènealcool allylique, les résines maléiques modifiées, les résines de pétrole, les résines de coumarone, les résines d'indène , les résines terpéniques, les résines d'esters de colophane, la gomme laque et analogues. On peut ajouter, pour préparer un instrument d'écriture thermochrome selon l'invention, les additifs utilisés habituellement pour améliorer les caractéristiques des instruments d'écriture. On peut ainsi utiliser par exemple des antioxydants, des absorbeurs d'ultraviolets, des thermostabilisants, des lubrifiants, des renforçateurs et analogues. d) Peintures thermochromes Lorsque l'on dissout ou disperse dans un véhicule pour peinture les substances thermochromes de base décrites ci-dessus ou les substances thermochromes micro-encapsulées selon l'invention, on peut obtenir une peinture thermochrome. On peut appliquer cette peinture comme on le désire sur tout type de papiers, papierssynthétiques, matières plastiques, tissus, métaux, porcelaines, verres, bois et analogues. Dans le revêtement obtenu, les caractéristiques thermochromes de départ de la substance thermochrome ne sont pas détériorées et le revêtement change de couleur en fonction de la température. Par suite, les peintures thermochromes selon l'invention peuvent être utilisées avantageusement dans tous les domaines où l'agrément, l'intérêt ou l'effet magique dus à une telle variation de couleur sont appréciés et on peut également utiliser ces peintures comme peintures indiquant la température. Habituellement on prépare une telle peinture thermochrome en dissolvant ou en dispersant une substance thermochrome de base ou une substance thermochrome micro-encapsulée selon l'invention dans un véhicule tel qu'une résine naturelle, une résine naturelle modifiée, une résine synthétique , un solvant ou analogue. La quantité de substance thermochrome selon l'invention nécessaire pour conférer à la peinture obtenue des caractéristiques thermochromes satisfaisantes peut varier dans un large domaine et cette quantité dépend essentiellement de la nature du véhicule pour peinture utilisé et de l'application de la peinture obtenue. En général, on peut obtenir des résultats satisfaisants en incorporant la substance thermochrome selon l'invention en quantité de 1 à 50% en poids environ et de préférence de 5 à 40% en poids environ par rapport à la peinture obtenue. On peut incorporer dans les peintures thermochromes selon l'invention les additifs couramment utilisés pour améliorer les caractéristiques des peintures. Comme exemples de ces additifs, on peut citer les plastifiants, les agents favorisant le séchage, les épaississants, les absorbeurs d'ultraviolets, les agents améliô. rant l'étalement, etc. Comme résine utilisée comme véhicule pour peinture, on peut citer par exemple les résines alkydes modifiées, les résines de polyesters insaturées, les résines phénoliques, les résines époxy, les résines amino, les résines de polyuréthannes, les résines de silicones, les résines céllulosiques, les résines hydrocarbonées, les résines d'acétate de vinyle, les résines butyral, les résines de chlorure de vinyle, les résines de copolymères d'acétate de vinyle-chlorure de vinyle, les résines acryliques, les caoutchoucs naturels et synthétiques, les émulsions telles que les émulsions d'acétate de polyvinyle, les latex de styrène-butadiène, les émulsions acryliques, les émulsions du type styrène-acryliques et les émulsions de butadiène-nitrile, les résines solubles dans l'eau telles que l'alcool polyvinylique, l'éther méthylique de polyvinyle, les résines aminc solubles dans l'eau et les résines acryliques solubles dans l'eau, ainsi que les résines solubles dans des solutions aqueuses alcalines telles que gomme-laque, caséine, zéine et les résines de copolymères d'acide maléiquestyrène. Comme solvants utilisés comme véhicules pour peintures on peut mentionner par exemple les hydrocarbures aliphatiques, les hydrocarbures aromatiques, les hydrocarbures halogénés, les alcools, les cétones, les esters, les éthers, les étheralcools, les cétone-alcools, les cétone-éthers, les cétone-esters, les ester-éthers, l'eau et analogues. Ces véhicules peuvent etre choisis de façon appropriée en fonction de la nature de la substance thermochrome de l'utilisation de la peinture obtenue et on peut les utiliser seuls ou sous forme de mélanges de deux ou plusieurs de ces solvants. Comme indiqué ci-dessus, on utilise pour la formation d'une peinture thermochrome selon l'invention un véhicule approprié choisi en fonction de la nature de la substance thermochrome selon l'invention, de l'utilisation de la peinture obtenue et analogues. Lorsque l'on applique la peinture ainsi préparées sur une matière à peindre selon une méthode usuelle telle que par exemple enduction à la brosse, enduction par pulvérisation à froid, endtsetion par pulvérisation à chaud, enduction par immersion, enduction par coulée, enduction au rouleau, enduction par aspersion ou toute autre méthode, on obtient une matière peinte ayant des caractéristiques thermochromes. e) Feuilles thermochromes Lorsque l'on applique sur un supt une couche thermochrome contenant la substance thermochrome de base ou la substance thermochrome encapsulée selon l'invention décrite plus haut, et, si t,fl formes on le désire, une couche protectrice à la surface de la couche thermochrome, on peut obtenir une feuille thermochrome sans détérioration des caractéristiques thermoehromes de départ de la substance thermochrome selon l'invention. La feuille thermochrome ainsi obtenue peut être utilisée comme produit de consommation ordinaire ou comme matériau industriel, suivant qu'elle a été ou non soumise à un traitement ultérieur. Pour former une structure stratifiée en utilisant une substance thermochrome de base ou une substance thermochrome mi.croencapsulée selon l'invention simultanément avec un support et une couche protectrice, il est nécessaire d'appliquer la substance thermochrome selon l'invention sur le support par un procédé approprié. Par exemple, on peut incorporer une substance thermochrome de base ou une substance thermochrome micro-encapsulée selon l'invention dans un polymère et coller ensuite à chaud au support une pellicule ou des filaments formés à partir de ce polymère, ou encore coller ces pellicules ou filaments sur le support à l'aide d'un adhésif ou liant tel que des résines naturelles, des résines synthétiques, des cires et analogues. I1 est également possible de former une couche thermochrome sur un support enappliquant une pei.nture contenant une substance thermochrome de base ou une substance thermochrome micro-encapsulée selon l'invention sur le support. En outre .n peut utiliser pour la formation de la couche thermochrome sur le support des techniques de revêtement telles que la méthode de revêtement par immersion fluidisée. Il est également possible de former une telle couche thermochrome par dissolution ou dispersion d'une substance thermochrome de base ou dune substance thermochrome micro-encapsulée selon l'invention dans un véhicule pour encre d'impression et d'appliquer par impression ou revêtement la composition d'encre obtenue sur un support par un procédé approprié tel qu'impression en creux, en relief, lithographique ou autres. On peut utiliser pour la formation des structures en feuilles stratifiées thermochromes les polymères thermochromes, les peintures thermochromes et les encres d'impression thermochromes décrites ci-dessus. Comme supports pour les feuilles stratifiées thermochromes selon l'invention, .n peut citer par exemple les papiers, tissus, matières plastiques, bois, verrer,porcelaines, plaques métalliques et analogues et ces supports servent à la fois de support à la couche thermochrome et à la couche protectrice. I1 est possible de former des décorations sur le support comme par exemple des dessins, figures et image s ou marques tels que chiffres et lettres. Si on le désire, on peut former une couche adhésive ou une couche de placage métallique ou déposée par évaporation à la surface du support en utilisant les techniques usuelles. On utilise comme couches protectrices des pellicules de matières macromoléculaires ou des plaques de verre. Comme matières macro- moléculaires feuillogènes on peut mentionner par exemple les polyéthylène, polypropylène, polystyrène, cepolymères de styrène-butadiène, polyester, chlorure de polyvinyle, acétate de polyvinyle, polyvinylbutyral, polyacrylate, éthers polyvinyliques, alcool polyvinylique, nitrocellulose, éthylcellulose, hydroxypropylcellulose, acétylcellulose, amidon, caséine, et analogues. Les pellicules obtenues peuvent être transparentes, semi-transparentes, ou opaques ou encore elles peuvent être colorées. On choisit une pellicule appropriée en fonction de l'utilisation que l'on désire faire de la feuille thermochrome préparée. On fixe directement à chaud les pellicules de ces matières macromoléculaires ou on applique ces matières feuillogènes sous forme de peintures ou d'encres d'impression puis on les transforme en pellicules. Pour améliorer l'aspect de produit, il est possible de former des convexités et des concavités dans ces couches de pellicules protectrices. Non seulement ces couches protectrices protègent du point de vue physique les couches thermochromes mais améliorent également la résistance aux intempéries et les autres caractéristiques de stabilité des substances thermochromes selon l'invention lorsqu'on incorpore dans ces couches protectrices des additifs tels que des absorbeurs d'ultraviolets, des antixoydants ou analogues. Comme dans le cas de la couche support, il est possible de former des décorations telles que figures, dessins, et -images ou marques, par exemples chiffres et lettres, sur ces couches protectrices. Comme on l'a mentionné ci-dessus, on peut préparer une feuille thermochrome en formant une structure stratifiée d'une couche thermochrome et d'un support en utilisant un liant ou adhésif approprié et, si on le désire, en appliquant une couche protectrice à la surface de la couche thermochrome. Cet aspect de l'invention sera maintenant illustré plus en détail en référence aux schémas annexés sur lesquels les figures 1 à 7 sont des représentations schématiques de sections de feuilles thermochromes selon l'invention. La figure 1 représente une feuille thermochrose constituéed'une couche thermochrome 1 et d'un support 2. La feuille thermochrnme représentée dans la figure 2 comprend une feuille partiellement recouverte d'une multitude de couches thermochromes 1, 1' et 1" qui peuvent être semblables ou différentes en ce qui concerne la couleur métachromatique et la température provoquant le métachromatisme.Par exemple, lorsque sur la feuille thermochrome illustrée dans la figure 2 un paysage est représenté avec une couche thermochrome 1 subissant un métachromatisme du vert au jaune à 30cl, une couche thermochrome 1' subissant un métachromatisme du rouge à l'incolore à 40"C, et une couche thermochrome 1" subissant un métachromatisme du bleu au blanc à 500C, on obtient une image changeante : lorsqutelle est chauffée, elle passe d'un paysage d'été ou de printemps à un paysage d'automne ou d'hiver et lorsqu'elle est refroidie, elle représente à nouveau un paysage d'été ou de printemps.Si les couches thermochromes sont choisies de façon à pouvoir être simultanément transparentes par phénomène de métachromatisme, il est alors possible d'exposer le fond du support sur lequel Ces couches sont appliquées. Dans ce cas,rlorsque l'on associe un dessin ou une couleur non thermochrome, on peut obtenir un effetlautement esthétique. La figure 3 représente une feuille thermochrome constituée d'une couche thermochrome 1, htun support 2 et d'une couche protectrice 3. Comme illustré dans les figures 4, 5 et 6, la couche thermochro e et la couche protectrice peuvent être formées sur la totalité du support ou sur une partie seulement de ce support de diverses façons, ce qui permet d'obtenir des feuilles thermochromes présentant des effets optiques et thermochromes complexes et intéressants. La figure 7 représente une feuille thermochrome pour laquelle on a utilisé une couche thermochrome contenant une substance thermochrome micro-encapsulée selon l'invention et, comme on peut le constater d'après les explications données ci-dessus, on peut obtenir de nombreuses variantes de cette structure de feuille thermochrpme. Comme les feuilles stratifiées thermochromes selon l'invention contiennent une couche d'une substance thermochrome selon l'invention possédant les caractéristiques thermochromes telles que décrites ci-dessus, on peut obtenir un métachromatisme multicolore net et réversible à des températures pouvant être choisies entre -100 et +2000C.Par suite, ces feuilles thermochromes peuvent être utilisées de façon efficace dans divers domaines, éventuellement en combinaison avec des couleurs non thermochromes, grâce à leur excellente aptitude à indiquer la température, et en particulier à leur aptitude d'avertissement en fonction des changements de température, et grace également à leurs effets décoratifs en plus des effets surprenants et quelque peu magiques, gracie à leurs caractéristiques de changement réversible entre un état de transmission de la lumière et un état d'écran vis-à-vis de la lumière et analogues Les exemples suivants illustrent l'invention sans toutefois en limiter la portée. Dans ces exemples, les parties sont exprimées en poids en l'absence d'autres indications. Les exemples 1 à 62 illustrent les substances thermochromes de base selon l'invention. Les exemples 63 à 73 illustrent les substances thermochromes micro-encapsulées selon 1 'invention. Les exemples 74 à 82 illustrent des polymères thermochromes selon l'invention. Les exemples 83 à 90 illustrent des encres d'impression thermochromes selon l'invention. Les exemples 91 à 98 illustrent des encres d'écriture thermochromes selon l'invention. Les exemples 99 à 109 illustrent des peintures thermochromes selon l'invention. Les exemples 110 à 117 illustrent des feuilles thermochromes selon l'invention. Les constituants utilisés pour la formation des substances thermochromes des exemples 1 à 62 et les conditions réactionnelles utilisées sont indiqués dans le tableau I simultanément avec les données concernant les couleurs métachromatiques et les températures provoquant le métachromatisme. On donne dans le tableau II ci-après les données concernant les couleurs métachromatiques et les températures provoquant le métachromatisme correspondant aux matières thermochromes des exemples 63 à 117. On donne dans le tableau III ci-après des données comparatives concernant les caractéristiques métachromatiques des substances thermochromes selon l'invention et de substances thermochromes usuelles. EXEMPLES 1 à 62 Les détails relatifs aux conditions opératoires observées dans ces exemples figurent dans le tableau I ci-après qui indique la nature du composé organique chromatique donneur d'électrons (composant A), celle du composé portant un groupe hydroxy phénolique (composant B) et la nature du composé choisi parmi les alcools, les esters, les cétones et les éthers (composant C); ces composés sont mélangés aux proportions indiquées dans le tableau, avec ou sans additif, dans les conditions de température et de durée d'agitation spécifiées. On trouvera également dans le tableau I des renseignements relatifs aux couleurs métachromatiques et aux températures provoquant le métachromatisme. La matiere thermochrome selon l'invention est formée par chauffage des composants jusqu'à obtention d'une solution homogène. Le composé organique chromatique donneur d'électrons (composant A) est une substance solide. Le composé portant un groupe hydroxy phénolique (composant B) peut être liquide ou solide. Le ou les composés choisis parmi les alcools, esters, cétones et éthers (composant C) peuvent également être liquides ou solides. L'ordre de mélange ou de chauffage ne constitue pas un facteur critique et les composants peuvent ttre introduits ou chauffés dans un ordre quelconque avec formation d'une solution homogène; ils peuvent être chauffés séparément puis mélangés à l'état fondu de manière à former une solution homogène.Cependant, on ne doit pas fondre le composé organique chromatique donneur d'électrons (A) seul, parce que, en général, ces composés fondent à hautes températures et peuvent subir une décomposition. Ainsi donc, dans la pratique, avant de fondre le composant A, on le mélange avec l'un des composants B et C ou les deux. En fait, bien que la description qui précède ait montré que l'ordre de mélange, de fusion, etc. était facultatif, le mode opératoire pratique le plus simple consiste à combiner simplement les trois composants et à les fondre en une solution homogène. Lorsqu'on a obtenu cette solution homogène, on peut la refroidir, si on le désire, avant de l'utiliser. D'une manière générale, cependant, lorsqu'on a obtenu la solution homogène, on poursuit l'agitation à chaud pendant quelques minutes pour garantir une homogénéité complète. Dans la pratique, on porte simplement le mélange à une température de l'ordre de 70 à 900C et on agite pendant 10 mn environ. I1 n'y a pas d'avantage à effectuer cette opération à des pressions autres que la pression atmosphérique (dans tous les exemples, on a opéré à pression atmosphérique); cependant, on peut. si on le désire, opérer à une pression supérieure ou inférieure à l'atmosphère. On complique cependant inutilement l'opération relativement simple qui consiste à former une solution homogène. Dans le tableau I, on a utilisé des abréviations dont les significations sont les suivantes CVL : lactone du Violet Cristal PSD-V : 3-diéthylamino-6-méthyl-7-chlorofluorane PSD-G : 3-diéthylamino-5-méthyl-7-dibenzylaminofluorane PSD-0 : 3-chloro-6-cyclohexylaminofluorane PSD-P : 3-diéthylamino-7,8-benzofluorane Y-l : 3,6-bis-méthoxyfluorane Zu-P : di-ffi-naphtospiropyranne Orient B : phénylleucoauramine-n-bis- (diméthylaminophényl) -2-amino-6-méthyî- benzothiazole. Les marques commerciales mentionnées dans le tableau I se rapportent aux produits chimiques suivants Phenol resin PP-810 : Résine de phénylphénol fondant entre 75 et 90 C, de la firme Gunei Kagaku K.K., Japon. Phenol resin MP-120 : Prépolymère phénol-formaldéhyde fondant à 65-75 C, de la firme Gunei Kagaku K.K., Japon. Sumilizer WX : 4,4'-thio-bis-(6-tert.-butyl-3-méthylphényle). N-J col 240 : Iso-C24H290H de la firme Shin-Nihon Rika K.K., Japon. Tinuvin 327 : 2-(3',5'-di-tert-butyl-2'-hydroxyphényl)-5-chlorobenzotriazole. Marlotherm S : Mélange d'isomères de triaryldiméthane de la firme Chemische Werke Huls A.G., Allemagne. Vali Fast Yellow n 3105 : Jaune pour solvant n 21 du Color Index. Oil Blue BOS : Bleu pour solvant n 25 du Color Index. Seesorb 103 : 2-hydroxy-4-dodécyloxybenzophénone. Antigene W : 1,1-bis-(4-hydroxyphényl)-cyclohexane. Lusmit : Thiodipropionate de dilauryle. Aizen Spilon Yellow GRH : Jaune pour solvant n 61 du Color Index. EXEMPLE 63 On dissout 0,5 g dthexaméthylène-bis-chloroformiate dans 30 g de la matière thermochrome de l'exemple 2, chauffée à 80 C et on ajoute le mélange goutte à goutte à 200 g d'une solution aqueuse à 5% de gélatine; on agite de manière à former de fines gouttelettes. On ajoute sous agitation, peu à peu, une solution de 3 g d'hexaméthylènediamine dans 50 g d'eau et on poursuit l'agitation à 50"C environ pendant 4 h; l'hexaméthylène-bis- chloroformiate réagit avec lthexamethylènediamine à l'interface des fines gouttelettes de la matière thermochrome et de l'eau avec formation d'un polyuréthanne solide insoluble dans l'eau et dans la matière thermoihrome. Le résultat final consiste en microcapsules de la matière thermochrome enrobées dans du polyuréthanne. Les microcapsules peuvent être utilisées telles quelles ou après des traitements, tels qu'une filtration, une centrifugation et un séchage. Toutes les microcapsules obtenues dans les exemples qui suivent peuvent également être utilisées telles quelles ou après des traitements tels que ceux mentionnés ci-dessus. EXEMPLE 64 On dissout 5 g de résine Epikote 834 (résine époxy de la firme Shell International Chemicals Co., Etats-Unis d'Amérique; polyéther diglycidylique du bisphénol A, poids moléculaire 450) dans 30 g de la matière thermochrome de l'exemple 3, chauffe à 80 C et on ajoute le mélange goutte à goutte à 150 g d'une solution aqueuse à 5% de gélatine; on agite de manière à former de fines gouttelettes.Au mélange on ajoute peu à peu, sous agitation, une solution de 3 g d'un agent réticulant du commerce, de marque Epicure U (adduct d'amine de résine époxy, de la firme Shell International Chemicals Co.) et on poursuit l'agitation pendant 4 h en maintenant la température du liquide à 80"C; la résine Epikote 834 réagit avec l'agent réticulant à l'interface entre les fines gouttelettes de matière thermochrome et l'eau avec formation d'un polymère solide insoluble dans liteau et dans la matière thermochrome. Le résultat final consiste en microcapsules de la matière thermochrome enrobée par le polymère solide. EXEMPLE 65 On prépare, comme décrit dans l'exemple 64, des microcapsules de la matière thermochrome de l'exemple 4. EXEMPLE 66 On prépare, comme décrit dans l'exemple 64, des microcapsules de la matière thermochrome de l'exemple 6. EXEMPLE 67 On prépare, comme décrit dans l'exemple 64, des microcapsules de la matière thermochrome de l'exemple 7. EXEMPLE 68 On dissout 1,0 g du produit du commerce Desmodul N-75 (polyisocyanate de la firme Bayer A.G., République Fédérale d'Allemagne; triisocyanate à 15% de NCO et 75 /0 de matières solides) dans 30 g de la matière thermochrome de l'exemple 9 à chaud; on ajoute le mélange goutte à goutte à 150 g d'une solution aqueuse à 3% du produit du commerce Gohsenol GM-14 (alcool polyvinylique saponifié à 86-89 moles %, de la firme Nippon Gosei Kagaku K .K., Japon) et on agite de manière à former de fines gouttelettes.A ce mélange, on ajoute peu à peu, sous agitation, une solution de 2 g d'un agent réticulant, produit du commerce Epicure T (adduct d'amine d'une résine époxy de la firme Shell International Chemicals) dans 20 g d'eau et on poursuit l'agitation pendant 5 h environ en maintenant la température du liquide à 500C; le Desmodul N-75 réagit avec l'agent réticulant à l'interface entre les fines gouttelettes de matière thermochrome et l'eau avec formation d'une polyurée solide, insoluble dans l'eau et dans la matière thermochrome. Le résultat final consiste en microcapsules de la matière thermochrome enrobée par la polyurée. EXEMPLE 69 On dissout 4 g de bis-phénol A dans 200 g d'une solution aqueuse à 0,8X d'hydroxyde de sodium; on ajoute une solution de 3 g de dichlorure de téréphtaloyle dans 30 g de la matiere thermochromique de l'exemple 13, à chaud, et on agite de manière à former de fines -gouttelettes de la matière thermochrome. On poursuit l'agitation pendant 1 h en maintenant la température du liquide à 50 C; le dichlorure de téréphtaloyle réagit avec le bis-phénol A à l'interface entre les fines gouttelettes de matière thermochrome et l'eau avec formation d'un polyester insaturé solide, insoluble dans l'eau et dans la matière thermochrome. Le résultat final consiste en microcapsules de la matière thermochrome enrobée du polyester insaturé EXEMPLE 70 On dissout 6 g de styrène monomère, 0,6 g de divinylbenzène et 10 mg de peroxyde de benzoyle dans 30 g de la matière thermochrome de l'exemple 11, à chaud. Le mélange liquide obtenu est ajouté goutte à goutte à 150 g d'une solution à 2% de gomme arabique; on agite de manière à former de fines gouttelettes. On poursuit l'agitation à 600C pendant 5 h; il se produit une polymérisation avec formation d'un polymère insoluble dans la matière thermochrome et l'eau. Le résultat final consiste en microcapsules de la matière thermochrome enrobée par le polymère insoluble. EXEMPLE 71 On ajoute goutte à goutte -Xa, g de la matière thermochrome de l'exemple 17 chauffée à 80 C à une solution de 15 g du produit du commence Uramine P-1500 (précondensat urée-formol à 38% de matière sèche, densite 1,16, de la firme Mitsui Toatsu Kagaku K.K, Japon) dans 135 g d'eau et on agite le mélange de manière à former de fines gouttelettes de matière thermochrome. On règle le pH à 4 par addition d'acide citrique et on agite le mélange pendant 5 h à 45-iO C; il se forme a polymère insoluble dans la matière thermochrome et dans l'eau.Le résultat final consiste en microcapsules de la matière thermochrome enrobée par le polymère insoluble. EXEMPLE 72 On ajoute goutte à goutte 30 g de la matière thermochrome de l'exemple 14 chauffée à 80 C à 80 g d'une solution aqueuse à 5% de gélatine et on agite le mélange de manière à former de fines gouttelettes de la matière thermochrome. On ajoute ensuite au mélange 80 g d'une solution aqueuse à 5% de gomme arabique et on règle à pH 5 par addition d'acide acétique sous agitation constante. On provoque la coacervation par addition de 200 g d'eau et on abaisse encore le pH jusqu'à 4,4. Pour durcir la paroi du coacervat, on ajoute 1 g de fomaldéhyde aqueux à 37%. Toutes ces opérations ont été réalisées à 50CC; à ce moment, on abaisse la température à 100C, on porte le ph à 9 et on laisse reposer pendant plusieurs heures. Le résultat final consiste en microcapsules de la matière thermochrome. EXEMPLE 73 On prépare comme décrit dans l'exemple 72 des microcapsules de la matière thermochrome de l'exemple 18. EXEMPLE 74 On ajoute 3 parties de la matière thermochrome de l'exemple 2 à 100 parties de polyéthylène et on extrude à 180-200 C; on obtent un polyéthylène thermochrome. EXEMPLE 75 On ajoute 4 parties de la matière thermochrome de l'exemple 21 à 100 parties de polypropylène et on extrude à 200 C environ; on obtient un polypropylène thermochrome. EXEMPLE 76 0 ajoute 3,5 parties de la matière thermochrome de l'exemple 22 à 100 parties de polystyrène et on extrude à 2000C environ; on obtient un polystyrène thermochrome. EXEMPLE 77 On ajoute 4 parties de la matière thermochrome de l'exemple 3 à une résine hydrocarbonée thermoréactive, le produit du commerce ECR-4 (résine hydrocarbonée de la firme Esso Chemicals Co., Etats-Unis d'Amérique; il s'agit d'une résine hydrocarbonée du type réactif à la chaleur de densité 1,12, indice d'iode 185); on extrude à 150dC environ; on obtient une résine hydrocarbonée thermochrome. EXEMPLE 78 On ajoute 5 parties de la matière thermochrome de l'exemple 65 à 100 parties de polyéthylène et on extrude à 160-180"C; on obtient un polyéthylène thermochrome. EXEMPLE 79 On ajoute 10 parties de la matière thermochrome de Exemple 66 à 100 parties de polyméthacrylate de méthyle; on extrude à 200"C environ; on obtient un polyméthacrylate de méthyle thermochrome. EXEMPLE 80 On mélange 50 parties du produit du commerce Desmophen 800 (polyester de la firme Bayer A.G. République Fédérale d'Allemagne, 8,8% d'OH, densité : 1,14) avec 8 parties de la matière thermochrome de l'exemple 68 et on agite de manière à disperser uniformément cette dernière. On ajoute ensuite 50 parties de Desmodule L-75 (polyisocyanate de la firme Bayer A.G., République Fédérale d'Allemagne; il s'agit d'un triisocyanate à 13 de NCO et 75% de matière solide) puis on agite et on fait réagir à 800C pendant 5 h; on obtient un polyuréthanne thermochrome. EXEMPLE 81 On ajoute 12 parties de la matière thermochrome de l'exemple 64 à 90 parties du produit du commerce Epikote 828 (résine époxy de la firme Shell Internadonal Chemicals Co., Etats-Unis d'Amérique; polyéther diglycidyli que du bisphénol A, poids moléculaire 350-400), et on agite de manière à disperser uniformément la matière thermochrome dans la résine. On ajoute ensuite 10 parties d'un agent réticulant, le produit du commerce Epicure U (adduct d'amine de résine époxy de la firme Shell International Chemicals Co., Etats-Unis d'Amérique). On agite et on fait réagir à 600C pendant 3 h; on obtient une résine époxydique thermochrome. EXEMPLE 82 On ajoute 10 parties de la matière thermochrome de l'exemple 72 dans 100 parties d'une résine de polyester insaturé et on agite de manière à disperser uniformément la matière thermochrome dans la résine. On introduit ensuite 0,5 partie de peroxyde de méthyléthylcétone et 0,2 partie de naphténate de cobalt; on agite et on fait réagir à 80"C pendant 5 h; on obtient une résine de polyester insaturé thermochrome. EXEMPLE 83 On dissout 10,0 parties de la matière thermochrome de l'exemple 3 dans 90,0 parties de cire de paraffine chauffée à 100"C. Le produit obtenu est une encre durcissable à froid. EXEMPLE 84 On dissout 30,0 parties de la matière thermochrome de l'exemple 2, dans 70,0 parties de cire de paraffine chauffée à 1000C. Le produit obtenu est une encre durcissant à froid. EXEMPLE 85 On agite un mélange constitué de 20,0 parties de la matière thermochrome de exemple 6, 5,0 parties du produit du commerce Escorez 5000 (résine hydrocarbonée hydrogénée de la firme Esso Chemicals Co., Etats Unis d'Amérique; point de ramollissement 105 C; densité : 0,97), 50,0 parties de toluène et 25,0 parties de méthylisobutylcétone, en dissolvant avec soin la matière thermochrome et la résine dans le solvant. Le produit obtenu est une encre convenant à l'utilisation en gravure. EXEMPLE 86 On mélange jusqu'a homogénéité, 20,0 parties de la matière thermochrome de l'exemple 64, 50,0 parties d'une solution à 10% de caséine dans l'ammoniaque aqueuse, 5,0 parties d'un latex de copolymère styrènebutadiène (à 50 de matière sèche) et 25 parties d'eau. Le produit obtenu est une encre utilisable comme encre aqueuse pour gravure. EXEMPLE 87 On mélange jusqu'à dissolution de la matière thermochrome et homogénéité, 15,0 parties de la matière thermochrome de l'exemple 14, 50,0 parties d'une solution à 20% de gomme laque dans ltéthanol et 35,0 parties de propanol. Le produit obtenu est une encre utilisable comme encre pour gravure et encre flexographique. EXEMPLE 88 On mélange jusqu'à homogénéité 20,0 parties de la matière thermochrome de l'exemple 69, 70,0 parties d'une solution aqueuse à 5% du produit du commerce Metolozu 90SH (méthylcellulose de la firme Shinetsu Kagaku K.K., Japon, à 19-24% de groupesméthoxy) et 10 parties du produit du commerce Wallpol 9130 (émulsion d'acétate de vinyle de la firme Dainippon Ink Kagaku K.K., Japon à 55% de matière sèche, densité 1,08). Le produit obtenu est une encre utilisable comme encre aqueuse pour l'impression au tamis. EXEMPLE 89 On dissout, en agitant, 20,0 parties de la matière thermochrome de l'exemple 18, 70 parties d'une solution à 10% du produit du commerce Etoty-200 (éthylcellulose de la firme The Dow Chemical Co., Etats Unis d'Amérique) dans le xylène et 10,0 parties acétate de n-butyle. Le produit obtenu est une encre convenant à l'utilisation comme encre grasse pour l'impression au tamis. EXEMPLE 90 On mélange 40,0 parties de la matière thermochrome de l'exemple 64 avec 60 parties d'huile de lin polymérisée; on ajoute un siccatif constitué de 0,1 partie de naphténate de cobalt et 0,4 partie de naphténate de plomb. Le produit obtenu est une encre utilisable comme encre pour impression en relief. EXEMPLE 91 On chauffe et on fond à 80-90"C pendant 15 mn un mélange constitue de 10 parties de cire microcristalline, 5 parties d'un polyéthylène à bas poids moléculaire (3000) et 5 parties de la matière thermochrome de l'exemple 3 puis on coule dans un moule à battons; on obtient un crayon thermochrome. EXEMPLE 92 On fond et on disperse jusqu'à homogénéité à 80-90"C pendaut 15 mn un mélange de 15 parties d'un polyéthylène à bas poids moléculaire (5000), 5 parties de billes de verre présentant un diamètre de 5 à 30ji et 5 parties de la matière thermochrome de l'exemple 4; on coule dans une colonne de 2 mm de diamètre; le produit obtenu est une mine de crayon qu'on peut recouvrir et protéger par du bois, du papier ou une matière analogue, de manière à former un crayon thermochrome. EXEMPLE 93 On chauffe et on fond à 50-600C en 15 mn un mélange de 20 parties d'éthanol, 10 parties de xylène et 5 parties de la matière thermochrome de l'exemple 9; on se sert de la composition obtenue pour garnir un marqueur qui constitue alors un instrument à écriture thermochrome. EXEMPLE 94 On chauffe à 80-90"C pendant 30 mn sous agitation un mélange constitué de 10 parties de Marlotherm S (mélange d'isomères de triaryldiméthane de la firme Chemische Werke Huls A.G République Fédérale d'Allemagne), 5 parties de phtalate de dioctyle et 2 parties du produit du commerce Piccolyte Alpha (résine de terpène de la firme Esso Chemicals Co., Etats-Unis d'Amérique; point de ramollissement 100 C; densité 0,97) de manière à dissoudre la résine dans les deux premiers constituants; on ajoute ensuite 8 parties de la matière thermochrome de l'exemple 11. On chauffe à 80-90 C pendant 15 mn pour dissoudre la matière thermochrome. Le produit obtenu est une encre à l'aide de laquelle on garnit un stylographe à bille; on a ainsi obtenu un stylographe à bille thermochrome. EXEMPLE 95 On chauffe à 70-800C pendant 20 mn, sous agitation, un mélange de 5 parties de Marlotherm S, 10 parties d'huile de lin et 10 parties de la matière thermochrome de l'exemple 14; le produit obtenu est une couleur à peinture thermochrome. EXEMPLE 96 On chauffe et on fond à 80-900C pendant 10 mn un mélange de 10 parties de cire microcristalline, 5 parties de cire de paraffine normale (fondant à 54,5 C ) et 7 parties de la matière thermochrome de l'exemple 65; on coule dans un moule à bâton; le produit obtenu est un crayon thermochrome. EXEMPLE 97 On mélange et on agite à température ambiante jusqu'à homogénéité, 30 parties d'une solution aqueuse à 5% de Gohsenol GM-14, 40 parties de Wallpol 9130 et la matière thermochrome de l'exemple 64; le produit obtenu peut etre.utilisé comme couleur à peinture thermochrome. EXEMPLE 98 On chauffe et on fond à 80-900C pendant 15 mn un mélange de 10 parties de cire microcristalline, 5 parties de polyéthylène de poids moléculaire 1500 et 5 parties de la matière thermochrome de l'exemple 18; on coule dans un moule à bâton, le produit obtenu est un crayon thermochrome. EXEMPLE 99 On chauffe et on fond à 1200C pendant 15 mn jusqu'à homogénéité un mélange de 50 parties du produit du commerce Sanwax 171P (polyéthylène à bas poids moléculaire de la firme Sanyo Kasei K.K., Japon), 20 parties du produit du commerce Elvax 420 (copolymère éthylène-acétate de vinyle de la firme Mitsui Polychemical K.K, Japon à 18% d'acétate de vinyle et 82% d'éthylène) et 30 parties de la matière thermochrome de l'exemple 21; on obtient une composition homogène utilisable comme peinture thermochrome. EXEMPLE 100 On chauffe et on dissout à 70"C pendant 30 mn, 20 parties de Neowax A (polyéthylène à bas poids moléculaire de la firme Nisseki Jushi Kagaku K.K., Japon), 5 parties de Piccolyte Alpha (résine de terpène de la firme Esso Chemicals Co., Etats-Unis d'Amérique), 65 parties de xylène et 10 parties de la matière thermochrome de l'exemple 22; le produit obtenu est une peinture thermochrome. EXEMPLE 101 On chauffe et on dissout à 700C pendant 20 mn un mélange de 20 parties de Piccolyte Alpha, 40 parties de xylène, 30 parties de méthylisobutylcétone et 10 parties de la matière thermochrome de l'exemple 3; le produit obtenu est une peinture thermochrome. EXEMPLE 102 On chauffe et on dissout à 600C en 20 mn, un mélange de 20 parties de caoutchouc chloré Adeka (de la firme Asahi Denka Kogyo K.K., Japon, à 68% de chlore,densité 1,6), 40 parties de xylène, 25 parties d'acétate de butyle et 15 parties de la matière thermochrome de l'exemple 7; le produit obtenu est une peinture thermochrome. EXEMPLE 103 On agite à 300C pendant 10 mn, jusqu formation d'une dispersion homogène, un mélange de 80 parties d'une solution à 10 % de Litron 820 (copolymère styrène-anhydride maléique de la firme Mitsubishi Monsanto Kasei K.K., Japon, poids moléculaire 20 000, indice d'acide 180, poids équivalent 300), dans l'ammoniaque aqueuse, et 20 parties de la matière thermochrome de l'exemple 64; le produit obtenu est utilisable en tant que peinture thermochrome. EXEMPLE 104 On agite à 300C pendant 10 mn, jusqu'à formation d'une dispersion homogène, 50 parties de Wallpol 9130 (émulsion d'acétate de polyvinyle de la firme Dainippon Ink Kagaku K.K. Japon), 35 parties d'eau et 15 parties de la matière thermochrome de l'exemple 65; le produit obtenu est utilisable comme peinture thermochrome. EXEMPLE 105 On ajoute 30 parties de la matière thermochrome de 1 'exemple 69 à un véhicule constitué de 30 parties d'une résine maléique modifiée par de la collophane et 40 parties de xylène et on agite à 300C pendant 10 mn jusqu'à formation d'une dispersion homogène; le produit obtenu est utilisable en tant que peinture thermochrome. EXEMPLE 106 On disperse- uniformément 20 parties de la matière thermochrome de l'exemple 66, dans 70 parties de la résine Epikote 815 (résine époxy de la firme Shell International Chemicals, polyéther diglycidylique du bisphénol A de poids moléculaire 340-400) et on ajoute à la dispersion, juste avant utilisation, le produit du commerce Versamid (agent réticulant du type résine de polyamide de la firme Daiichi General K.K., Japon); le produit obtenu est une peinture thermochrome. EXEMPLE 107 On disperse uniformément à 200C, 15 parties d'une matière thermochrome dans un véhicule constitué de 15 parties du produit du commerce Denka Lac (copolymère chlorure de vinyle-acétate de vinyle de la firme Denki Kagaku K.K., Japon à 90% de chlorure de vinyle et 10% d'acétate de vinyle, degré de polymérisation 450), 40 parties de méthylisobutylcétone et 30 parties de xylène; le produit obtenu est une peinture thermochrome. EXEMPLE 108 On broie le polyéthylène thermochrome de l'exemple 74 à une dimension de particule de 50 à 200ji. Le produit obtenu est utilisable comme peinture en poudre thermochrome. EXEMPLE 109 On broie le polypropylène thermochrome de l'exemple 75 à la dimension de particule de 50 à 200 . Le produit obtenu est utilisable comme peinture en poudre thermochrome. EXEMPLE 110 On applique, par portions, sur un support constitué d'un papier synthétique, par impression au tamis, une encre d'impression constituée de 20,0 parties de la matière thermochrome de l'exemple 64, 70,0 parties d'une solution aqueuse à 5% du produit du commerce Metolozu 90SU et 10,0 parties du produit du commerce Wallpol 9130, de manière à former une couche thermochrome. Sur la surface de cette couche, on applique en doublage une couche protectrice d'une pellicule de polyéthylène; le produit obtenu est une feuille thermochrome. EXEMPLE 111 On applique en revêtement sur toute la surface d'un papier sup p ort, par application à la lame d'air, de manière à former une couche thermochrome, une encre d'impression constituée de 10,0 parties de la matière thermochrome de l'exemple 72, 75 parties d'une solution aqueuse à 1% d'alcool polyvinylique et 15,0 parties d'un latex de styrène-butadiène à 50% de matière sèche. Le produit obtenu est une feuille thermochrome. EXEMPLE 112 On applique par portions sur une glace servant de support, par impression au tamis, une encre d'impression constituée de 20,0 parties de la matière thermochrome de l'exemple 4, 70,0 parties d'une solution à 10% d'éthylcellulose dans le xylène et 10,0 parties d'acétate de n-butyle; on a ainsi formé une couche thermochrome sur laquelle on applique une couche protectrice de polyvinylbutyral; le produit obtenu est une feuille thermochrome. EXEMPLE 113 On applique, par portions, sur une glace servant de support, par une technique de gravure en creux à chaud, une encre d'impression constituée de 30 parties de la matière thermochrome de l'exemple 18, 30 parties de cire microcristalline et 40 parties d'un polyéthylène de poids moléculaire 5000, de manière à former une couche thermochrome. A la surface de cette dernière, on applique une autre glace protectrice; l'article obtenu est une plaque thermochrome. EXEMPLE 114 On applique, par portions, sur un support constitué d'un tissu, par impression de gravure aqueuse, une encre d'impression constituée de 20,0 parties de la matière thermochrome de l'exemple 69, 60,0 parties d'une solutinn à 2% de caséine dans l'ammoniaque aqueuse et 20,0 parties d'un latex de styrène-butadiène à 50% de matière sèche, de manière à former une couche thermochrome. L'article obtenu est une feuille thermochrome. EXEMPLE 115 On applique, par portions, sur un papier coloré par places servant de support, par impression en gravure ou impression flexographique, une encre constituée de 15,0 parties de la matière thermochrome de l'exemple 9, 50,0 parties d'une solution à 20% de gomme laque dans l'éthanol et 35,0 parties de propanol, de manière à former une couche thermochrome. Sur la surface de cette dernière, on applique une couche protectrice constituée d'une pellicule de chlorure de polyvinyle contenant un absorbeur de lumière ultraviolette, tel que le produit du commerce Tinuvin 327; l'article obtenu est une feuille thermochrome. EXEMPLE 116 On malaxe à lg00C, une composition constituée de 5 parties de la matière thermochrome de l'exemple 21, et 95 parties de polyéthylène et on en forme une pellicule. Cette pellicule est appliquée en doublage sur un papier coloré par places: le produit obtenu est une feuille thermochrome. EXEMPLE 117 On malaxe à 1600C une composition constituée de 8 parties de la matière thermochrome de l'exemple 65 et 92 parties de polyéthylène et on moule, sous forme d'une pellicule. Cette Dernière est appliquée en doublage sur un papier coloré par placez, le produit obtenu est une feuille thermochrome Les caractéristiques thermochromes des matières des exemples 63 à 117 sont rapportées dans le tableau Il ci-après. Dans toutes ces matières thermochromes, on a constaté que le métachromatisme était réversible. Les différences entre les caractéristiques des matières thermochromes selon l'invention et celles de matières thermochromes connues sont rapportées dans le tableau III ci-après. On peut donc constater que les matières thermochromes selon l'invention possèdent, comparativement aux matières thermochromes classiques, d'excellentes caractéristiques de métachromatisme. Par conséquent, les matières thermochromesselon l'invention peuvent être utilisées avec avantage dans les domaines où l'on utilisait déjà les matières thermochromes connues, mais en raison de leurs nouvelles caractéristiques métachromatiques, elles peuvent être utilisées dans de nouveaux domaines d'application, inaccessibles aux matières thermochomes connues antérieurement. Ainsi, par exemple, les matières thermochromesselon l'invention peuvent être utilisées avec avantage pour la détection de variations de températures dans des industries variées, spécialement à basses températures. On peut également les utiliser comme indicateurs à virage de couleur, pour le contrôle de réactions chimiques ou pour détecter des dangers dans des récipients ou des magasins contenant des matières sensibles. On peut en outre les utiliser pour la mesure des distributions de températures dans des appareillages chimiques ou comme indicateurs de températures pour la détection précoce de dégagements de chaleur provoqués par des surcharges dans des circuits ou des machines électriques. En dehors de ces utilisations industrielles, les matières thermochromes selon l'invention peuvent être utilisées comme indicateurs de température dans des appareils ménagers, tels que des réfrigérateurs, des congélateurs, des systèmes de réfrigération et de chauffage, un bain et dans des circonstances analogues.Par ailleurs, du fait que des changements de couleurs dus à des variations de températures peuvent etre utilisés pour cacher ou révéler un arrière-plan, les matieres thermochromes selon l'invention peuvent etre utilisées dans des vitrines, des expositions, comme articles de publicité ou articles d'enseignement, sous forme de jouets, de dispositifs à aimant ou de dispositifs analogues. TABLEAU I Exemple Composant (A) Composant (B) Composant (C) Additif n (parties) (parties) (parties) (parties) 1 CVL (1) bis-phénol A (1) alcool n-laurylique (25) 2 CVL (1) bis-phénol A (1) alcool n-myristylique (25) 3 CVL (1) bis-phénol A (1) alcool n-cétylique (25) 4 PSD-V (1) bis-phénol A (1) alcool n-stéarylique (25) 5 CVL (1) nonylphénol (1,5) alcool n-cétylique (30) 6 lactame de la p-hydroxybenzoate d'octyle (1) alcool n-cétylique (25) Rhodamine B (1) 7 CVL (1) résine phénolique PP-810 (1) alcool n-myristylique (25) 8 PSD-G (1) gallate d'iso-octyle (1) alcool n-cétylique (25) 9 PSD-O (1) p-hydroxyhenzoate d'octyle (1) stéarate de n-butyle (5) 10 PSD-O (1) bis-phénol A (1) acétophénone (5) 11 PSD-G (1) p-hydroxybenzoate d'octyle (1) éther diisopropylbenzylique (5) 12 Y-l (0,5) gallate d'iso-octyle (1) alcool n-docosylique (4) 13 PSD-V (1) Sumilizer WX (2,5) N-J col 240 (25) 14 CVL (1) Sumilizer WX (2) alcool n-cétylique (25) Tinuvin 327 (1) 15 CVL (1) p-hydroxybenzoate d'octyle (1) stéarate de n-butyle (5) salicylate de 4-tertbutylphényle (1) 16 CVL (1) bis-phénol A (1) alcool n-cétylique (25) Marlotherm S (5) 17 CVL (1) gallate d'iso-octyle (1) alcool n-myristylique (25) Vali Fast Yellow n 3107 (0,01) 18 CVL (1) gallate de n-dodécyle (10) alcool n-myristylique (25) 19 CVL (1) p-hydroxybenzoate de alcool n-cétylique (20) méthyle (10) 20 PSD-V (1) gallate de n-cétyle (1) alcool n-cétylique (20) Oil Blue BOS (0,01) TABLEAU I (suite 1) Exemple Composant (A) Composant (B) Composant (C) Additif n (parties) (parties) (parties) (parties) 21 PSD-G (1) bis-phénol A (2) triglycéride de l'acide 12-hydroxyatéarique (30) 22 PSD-P (1) Sumilizer WX (2) cire d'insecte (20) 23 CVL (1) bis-phénol A (1) alcool n-octylique (25) 24 CVL (1) bis-phénol A (1) alcool n-décylique (25) 25 CVL (1) bis-phénol A (1) alcool n-stéarylique (25) 26 PSD-V (1) bis-phénol A (1) alcool n-stéarylique (250 27 CVL (1) nonylphénol (1,5) alcool n-myristylique (30) 28 CVL (1) nonylphénol (1) alcool n-myristylique (25) 29 lactame de la p-hydroxybenzoate d'octyle (1) alcool n-cétylique (25) Rhodamine B (1) 30 CVL (1) 2,3-dihydroxynahtalène (1) alcool n-cétylique (25) 31 CVL (1) résine phénolique MP-120 (1) alcool n-myristylique (25) 32 Zu-P (1) gallate d'iso-octyle (1) alcool n-cétylique (25) 33 Y-l (1) gallate d'iso-octyle (1) alcool n-cétylique (25) 34 Orient B (1) gallate d'iso-octyle (1) alcool n-cétylique (25) 35 PSD-O(1) p-hydroxybenzoate d'octyle (1) stéarate de méthyle (5) 36 PSD-O (1) bis-phénol A (1) diisobutylcétone (5) 37 PSD-O (1) bis-phénol A (1) acétophénone (5) 38 PSD-G (1) p-hydroxybenzoate d'octyle (1) éther diisopropylbenzylique (5) 39 CVL (1) p-hydroxybenzoate d'octyle (1) éther dibutylique de l'éthylèneglycol (5) TABLEAU I (suite 2) Exemple Composant (A) Composant (B) Composant (C) Additif n (parties) (parties) (parties) (parties) 40 CVL (1) bis-phénol A (1) alcool n-cétylique (5) Seesorb 103 (0,5) 41 CVL (1) bis-phénol A (1) alcool n-cétylique (25) Lusmit (1) 42 PSD-V (1) gallate d'iso-octyle (1) alcool n-myristylique (25) Oil Blue BOS (0,01) 43 PSD-V (1) résine phénolique PP-810 (1) stéarate de butyle (5) Aizen Spilon Yellow GRH (0,01) 44 PSD-O (1) bis-phénol A (1) diisobutylcétone (5) Oil Blue BOS (0,01) 45 PSD-G (1) p-hydroxybenzoate d'octyle (1) éther diisopropylbenzylique Vali Fast Yellow (5) n 3105 (0,01) 46 CVL (1) bis-phénol A (1) alcool n-docosylique (4) Aizen Spilon Yellow GRH (0,01) 47 PSD-V (1) gallate de cétyle (10) alcool n-cétylique (20) 48 CVL (0,1) et bis-phénol A (2) alcool n-cétylique (10) et Y-l (0,9) alcool n-stéarylique (15) 49 PSD-V (3) bis-phénol A (5) triglyéride de l'acide ricinoléique (25) 50 CVL (1) gallate de dodécyle (10) alcool n-myristylique (25) Vali Fast Yellow n 3107 (0,01) 51 CVL (1) Antigene W (1) alcool n-cétylique (25) 52 CVL (1) o-phénylphénol (1,5) alcool n-cétylique (25) 53 CVL (1) p-phénylphénol (1,5) alcool n-cétylique (25) 54 CVL (1) monochlor o-o-phénylphénol alcool n-cétylique (25) (1,5) 55 PSD-V (1) bis-phénol A (2) palmitate de méthyle (25) 56 PSD-V (1) bis-phénol A (2) palmitate de butyle (25) TABLEAU I (suite 3) Nxemple Composant (A) Composant (B) Composant (C) Additif n (parties) (parties) (parties) (parties) 57 PSD-V (1) bis-phénol A (2) myristate de méthyle (25) 58 PSD-V (1) bis-phénol A (2) myristate de butyle (25) 59 PSD-V (1) bis-phénol A (2) 12-hydroxystéarate de méthyle (25) 60 PSD-V (1) bis-phénol A (2) alcool iso-éicosylique (25) 61 PSD-V (1) bis-phénol A (2) alcool isostéarylique (25) 62 PSD-V (1) bis-phénol A (5) alcool n-docosylique (5) TABLEAU I (suite 4) Exemple Conditions de mélange Propriétés de la matière thermochrome n Température de durée d'agita- Couleur aux températures Température de Couleur aux tempérachauffage, C tion, mn inférieures à la tempé- métachromatisme, C tures supérieures à la rature de métachromatisme température de métachromatisme 1 80 - 90 10 bleu 15 (réversible) incolore 2 80 - 90 10 bleu 30 (réversible) incolore 3 80 - 90 10 bleu 40 (réversible) incolore 4 80 - 90 10 rouge 49 (réversible) incolore 5 80 - 90 10 bleu 38 (réversible) incolore 6 80 - 90 10 rouge 38 (réversible) incolore 7 80 - 90 15 bleu 42 (réversible) incolore 8 80 - 90 10 vert 44 (réversible) incolore 9 70 - 80 10 orangé 10 (réversible) incolore 10 70 - 80 10 orangé -34 (réversible) incolore 11 70 - 80 10 vert -56 (réversible) incolore 12 80 - 90 10 jaune 104 (réversible) incolore 13 80 - 90 10 rouge -8 (réversible) incolore 14 80 - 90 15 bleu 43 (réversible) incolore 15 80 - 90 10 bleu 10 (réversible) incolore 16 70 - 80 10 bleu 35 (réversible) incolore 17 70 - 80 10 vert 30 (réversible) incolore 18 70 - 80 15 incolore 39 (réversible) bleu 19 70 - 80 15 incolore 55 (réversible) bleu 20 70 - 80 15 bleu 45 (réversible) violet TABLEAU I (suite 5) Exemple Conditions de mélange propriétés de la matière thermochrome n Température de durée d'agita- Couleur aux températures Température de méta- Couleur aux tempér@tures chauffage, C tion, mn inférieures à la tempéra- chromatisme, C supérieures à la température de métachromatisme ture de métachromatisme 21 80 - 90 10 vert 43 (réversible) incolore 22 80 - 90 15 rouge 87 (réversible) incolore 23 70 - 80 10 bleu 30 (réversible) incolore 24 70 - 80 10 bleu 40 (réversible) incolore 25 80 - 90 10 bleu 49 (réversible) incolore 26 80 - 90 10 rouge 38 (réversible) incolore 27 80 - 90 10 bleu 29 (réversible) incolore 28 80 - 90 10 bleu 29 (réversible) incolore 29 80 - 90 10 rouge 38 (réversible) incolore 30 80 - 90 10 bleu 40 (réversible) incolore 31 80 - 90 15 bleu 42 (réversible) incolore 32 80 - 90 10 bleu 41 (réversible) incolore 33 80 - 90 10 jaune 40 (réversible) incolore 34 80 - 90 10 bleu 41 (réversible) incolore 35 80 - 90 10 orangé 30 (réversible) incolore 36 80 - 90 10 orangé -68 (réversible) incolore 37 80 - 90 10 orangé -34 (réversible) incolore 38 80 - 90 10 vert -56 (réversible) incolore 39 80 - 90 10 bleu -78 (réversible) incolore 40 80 - 90 10 bleu 45 (réversible) incolore 41 80 - 90 10 bleu 40 (réversible) incolore TABLEAU I (suite 6) Exemple Conditions de mélange Propriétés de la matière thermochrome n Température de durée d'agitation Couleur aux températures Température de méta- Couleur aux températures chauffage, C mn inférieures à la tempéra- chromatisme, C supérieures à la température de métachromatisme ture de métachromatisme 42 80 - 90 10 violet 30 (réversible) bleu 43 80 - 90 10 orangé 10 (réversible) jaune 44 80 - 90 10 vert sombre -68 (réversible) bleu 45 80 - 90 10 vert jaunâtre -56 (réversible) jaune 46 80 - 90 10 vert 102 (réversible) jaune 47 80 - 90 10 incolore 57 (réversible) rouge 48 80 - 90 10 vert 44 (réversible) incolore 49 80 - 90 10 rouge -25 (réversible) incolore 50 80 - 90 10 jaune 44 (réversible) vert 51 80 - 90 10 bleu 40 (réversible) incolore 52 80 - 90 10 bleu 40 (réversible) incolore 53 80 - 90 10 bleu 40 (réversible) incolore 54 80 - 90 10 bleu 40 (réversible) incolore 55 80 - 90 10 rouge 13 (réversible) incolore 56 80 - 90 10 rouge -2 (réversible) incolore 57 80 - 90 10 rouge 5 (réversible) incolore 58 80 - 90 10 rouge -10 (réversible) incolore 59 80 - 90 10 rouge 25 (réversible) incolore 60 80 - 90 10 rouge -25 (réversible) incolore 61 80 - 90 10 rouge -40 (réversible) incolore 62 80 - 90 10 rouge 151 (réversible) incolore T A B L E A U II Exemple Couleur à une température Température provoquant Couleur à température N inférieure à calle provo- le métachromatisme supérieure à celle provoquant le métachromatisme C quant le métachromatisme C 63 bleu 30 incolore 64 bleu 40 incolore 65 rouge 49 incolore 66 rouge 38 incolore 67 bleu 42 incolore 68 orange 10 incolore 69 rouge -8 incolore 70 vert -56 incolore 71 vert 30 jaune 72 bleu 43 incolore 73 incolore 39 bleu 74 vert 43 incolore 75 vert 43 incolore 76 rouge 87 incolore 77 bleu 40 incolore 78 rouge 49 incolore 79 rouge 38 incolore 80 orange 10 incolore 81 blau 40 incolore 82 blau 43 incolore 83 bleu 40 incolore T A B L E A U II (suite) Exemple Couleur à une température Température provoquant Couleur à une température N inférieure à celle provo- le métachromatisme supérieure à celle provoquant le métachromatisme C quant le métachromatisme C 84 bleu 30 incolore 85 rouge 38 incolore 86 bleu 40 incolore 87 bleu 43 incolore 88 rouge -8 incolore 89 incolore 39 bleu 90 bleu 40 incolore 91 bleu 40 incolore 92 rouge 49 incolore 93 orange 10 incolore 94 vert -56 incolore 95 bleu 43 incolore 96 rouge 49 incolore 97 bleu 40 incolore 98 incolore 39 bleu 99 vert 43 incolore 100 rouge 87 incolore 101 bleu 40 incolore 102 bleu 42 incolore 103 bleu 40 incolore 104 rouge 49 incolore T A B L E A U II (suite et fin) Exemple Couleur à une température Température provoquant Couleur à une température N inférieure à celle provo- le métachromatisme supérieure à celle provoquant la métachromatisme C quant le métachromatisme C 105 rouge -8 incolore 106 rouge 38 incolore 107 incolore 39 bleu 108 vert 43 incolore 109 vert 43 incolore 110 bleu 40 incolore 111 bleu 43 incolore 112 rouge 49 incolore 113 incolore 39 bleu 114 rouge -8 incolore 115 orange 10 incolore 116 vert 43 incolore 117 rouge 49 incolore T A B L E A U III Substances Substances Substances thermochromes thermochromes thermochromes de l'invention du type com- du type cristaux plexe métallique liquides Température provoquant le métachromatisme -100 à -50 C 0 (oui) X (non) X (non) -50 à 0 C 0(oui) X (non) # (quelques fois) 0 à +50 C 0 (oui) X (non) 0 (oui) +50 à +100 C 0(oui) # (quelques fois) 0 (oui) Forme de métachromatisme coloré # incolore 0 (oui) X (non) X (non) Choix des couleurs métachromatiques et 0 (tout à fait X (impossible X (impossible) combinaisons des couleurs métachromatiques possible) Netteté du métachtomatisme 0 (bonne) #(médiocre) # (médiocre) Reversibilité entre l'état de transmission de la lumière et l'état d'écran vis-à-vis de la lumière 0 (oui) X (non) X(non) Prix de revient 0 (bon marché) # (assez cher) X (cher) R E V E N D I C A T I O N S 1.Substance thermochrome caractérisée en ce qu'elle comprend (A) un ou plusieurs dérivés organiques chromatiques donneurs d'électrons, (B) un ou plusieurs dérivés présentant un groupe hydroxy phénolique et (C) un ou plusieurs composés choisis parmi les alcools, esters, cétones et éthers. 2. Substance thermochrome selon la revendication 1, caractérisée en ce qu'elle présente un métachromatisme réversible à une température comprise entre -100 et +2000C environ. 3. Substance thermochrome selon la revendication 1, caractérisée en ce qu'elle comporte plus d'un dérivé organique chromatique donneur d'électrons, plus d'un dérivé présentant un groupe hydroxyphénolique et plus d'un dérivé choisi parmi les alcools, esters, cétones, et éthers. 4. Substance thermochrome selon la revendication 1, caractérisée en ce que le constituant (B) et le constituant (C) sont présents chacun en quantité de 0,1 à 100 parties en poids environ par partie en poids du constituant (A) organique chromatique donneur d'électrons. 5. Substance thermochrome selon la revendication 1, carac tériséeen ce que le ou les dérivés présentant un groupe hydroay phénolique ont un- poids moléculaire de 200 à 800 environ. 6. Substance thermochrome selon la revendication 1, caractérisée en ceqte le constituant (C) comprend un ou plusieurs alcools ayant un poids moléculaire de 150 à 500 environ. 7. Substance thermochrome selon la revendication 1, caractérisée en ce que le constituant (C) comprend un ou plusieurs esters ayant un poids moléculaire de 150 à 1000 environ. 8. Substance thermochrome selon la revendication 1, caractérisée en ce que le constituant (C) comprend une ou plusieurs cétones ayant un poids moléculaire de 150 à 500 environ. 9. Substance thermochrome selon la revendication 1, caractérisée en ce que le constituant (C) comprend un ou plusieurs éthers ayant un poids moléculaire de 150 à 500 environ. 10. Substance thermochrome selon la revendication 4, caractérisée en ce que le constituant (A) est choisi parmi les leucodérivés de fluorane, les leuco-dérivés de triphénylméthanephtalide et les leucodérivés de lactames 11. Substance thermochrome selon la revendication 4, caractériséeen ce que le constituant (B) est choisi parmi les alkylmonophénols, les alkyldiphénols, les thiobis-alkyl-phénols, les alkyl phénylphénols, les alkylcatéchols, les hydroxy-alkylnaphtalènes, les dihydroxyalkylnaphtalènes (les fractions alkyle étant en C1-C12), les gallates, les p-hydroxybenzoates, les protocatéchuates, et les prépolymères de phénol-formaldéhyde. 12. Substance thermochrome selon la revendication 4, caractérisée en ce que le constituant (C) est choisi parmi les alcools aliphatiques, les esters d'alcools aliphatiques et les esters d'alcools aliphatiques hydroxylés. 13. Substance thermochrome selon la revendication 1, caractérisée en ce qu'elle comprend également un additif choisi parmi les benzotriazoloe, les benzophénones et les salicylates de phényle en quantité efficace pour agir comme absorbant des ultraviolets. 14. Substance thermochrome selon la revendication 13, caractérisée en ce qu'elle contient environ 0,1 à 10 parties en poids de l'additif par rapport au poids de la substance thermochrome. 15. Substance thermochrome selon la revendication 1, caractérisée en ce qu'elle comprend également un additif choisi parmi le thiodipropionate de dilauryle et le thiodipropionate de distéaryle en quantité efficace pour agir comme antioxydant. 16. bubstance thermochrome selon la revendication 15, caractérisée en ce qu'elle contient 0,1 à 10 parties en poids environ de l'additif par rapport au poids de la substance thermochrome. 17. Substance thermochrome selon la revendication 1, caractérisée en ce qu'elle comprend également un polymère. 18. Substance thermochrome selon la revendication 17, caractérisée en ce que la substance thermochrome représente Ojl à 40% en poids environ par rapport au poids total de la substance thermochrome et du polymère. 19. Substance thermochrome selon la revendication 18, caractériséeen ce que le polymère est une polyoléfine. 20. Substance thermochrome selon la revendication 19; caractérisée en ce que la polyoléfine est choisie parmi les polyéthylènes, polypropylènes et copolymères d'éthylène -propylène. 21. Substance thermochrome selon la revendication 18, caractérisée en ce que le polymère est choisi parmi les caoutchoucs de styrènebutadiène, les caoutchoucs de nitrile-butadiène, les caoutchoucs de chloro- prène et les caoutchoucs butyle. 22. Substance thermochrome selon la revendication 1, caractérisée en ce qu'elle est placée dans des micro-capsules dont la taille ne dépasse pas SOu environ. 23. Substance thermochrome caractérisée en ce qu'elle comprend une substance thermochrome micro-encapsulée selon la revendication 22 incorporée dans un polymère. 24. Substance thermochrome selon la revendication 23, caractérisée en ce que le polymère est choisi parmi les polyéthylènae polypropylènes et copolymères de polyéthylène-polypropylène. 25. Substance thermochrome selon la revendication 23, caractérisée en ce que le polymère est choisi parmi les caoutchoucs de styrenebutadiène, les caoutchoucs de nitrile-butadiène, les caoutchoucs de chloroprène et les caoutchoucs butyle. 26. Substance thermochrome selon la revendication 23, caractérisée en ce que le polymère est choisi parmi les résines de polyesters insaturés, les résines de silicone les résines époxy et les résines de polyuréthanes. 27. Encre thermochrome caractérisée en ce qu'elle comprend une substance thermochrome selon la revendication 1 en solution ou en dispersion dans un véhicule. 28. Encre thermochrome selon la revendication 27, caractérisée en ce que le véhicule est choisi parmi l'eau, les solutions aqueuses de résines solubles dans l'eau, les solutions aqueuses de résines solubles en milieu alcalin et les émulsions de résines synthétiques. 29. Encre thermochrome selon la revendication 28, caractérisée en ce que les résines solubles dans l'eau sont choisies parmi les alcools polyvinyliques, les éthers méthyliques de polyvinyle, les résines alkydes, les résines amino, les résines acryliques, la méthylcellulose, 1 'hydroxypropylcellulose et la carboxyméthylcellulose. 30. Encre thermochrome selon la revendication 28, caractérisée en ce que les résines solubles en milieu alcalin sont choisies parmi la gomme-laque, la zéine, la caséine et les copolymères de styrèneacide maléique. 31. Encre thermochrome selon la revendication 28, caractérisée en ce que les émulsions de résines synthétiques sont choisies parmi les latex de styrène-butadiène, les émulsions de polymères de styren, les émulsions de polymères styrène-acryliques, les émulsions de copolymeres de butadiène-nitrile, les émulsions de polymères d'acétate de vinyle les émulsions de polymères acryliques et les émulsions de copolymères acétate de vinyle-acryliques. 32. Encre thermochrome selon la revendication 27, caractérisée en ce que le véhicule est une huile siccative choisie parmi l'huile de lin, l'huile d'abrasin, l'huile de ricin déshydratée, l'huile d'orticica, l'huile de lin au styrène et l'huile de lin au maléate. 33. Encre thermochrome selon la revendication 27, caractérisée en ce que le véhicule est choisi parmi la cire de paraffine, la cire microcristalline, la cire de caznauba, la cire d'abeille, la cire de type "haze", la cire blanche, la cire d'insectes, la cire de lignite, les poLyéthylènesayant un poids moléculaire inférieur à 5000 et les polypropylènes ayant un poids moléculaire inférieur à 5000. 34. Encre d'impression ou d'écriture thermochrome caractérisée en ce qu'elle comprend des microcapsules d'une substance thermochrome selon la revendication 1 en dispersion dans un véhicule. 35. Peinture thermochrome caractérisée en ce qu'elle comprend une substance thermochrome selon la revendication 1 en solution ou en dispersion dans un véhicule comprenant une substance feuillogène. 36. Peinture thermochrome caractérisée en ce qu'elle comprend des microcapsules d'une substance thermochrome selon la revendication 1, en dispersion dans un véhicule contenant une substance feuillogène. 37. Feuille thermochrome caractérisée en ce qu'elle comprend un support5 une couche thermochrome comprenant une substance thermochrome selon la revendication 1 qui est formée surau moins une face du support. 38. Feuille thermochrome selon la revendication 37, caractérisée en ce qu'elle comprend également une couche protectrice formée à la surface de la couche thermochrome. 39. Feuille thermochrome selon la revendication 38 caractérisée en ce que la couche protectrice est un polymère feuillogène choisi parmi les polyéthylènes, polypropylènea polystyrènea chloruresde polyvinyle, acétatesde polyvinyle, polyesters polyacrylates, copolymèresde styrène-butadiène, copolymères styrène-acryliques, copolymbresacétate de vinyle-acryliqueb éthylcelluloses et acétylcelluloses 40. Feuille thermochrome selon la revendication 38 caractérisée en ce que la couche protectrice est du verre. 41. Feuille thermochrome aracterjsée en ce qu'elle comprend un support et une couche thermochrome contenant des microcapsules d'une substance thermochrome selon la revendication 1, cette couche thermochrome étant formée surau moins une face du support. 42. Feuille thermochrome selon la revendication 39 caractérisée en ce qu'elle comprend également une couche protectrice formée à la surface de la couche thermochrome 43. Feuille thermochrome selon la revendication 42, caractérisée en ce que la couche protectrice est un polymère feuillogène choisi parmi les polyéthylènes polypropylènes polystyrènes, chlorure3 de polyvinyle, acétatesde polyvinyle, polyesters, polyacrylates, copolymerfs de styrène-butadiène, copolymèresstyrène-acryliqueS copolymères acétate de vinyleacryliques éthylcelluloses et acétylcelluloses. 44. Feuille thermochrome selon la revendication 42, caractérisé en ce que la couche protectrice est en verre.